Brevet FR3042874A1 — publié le 20170428

PARTICULE COMPRENANT AU MOINS UNE NANOPARTICULE D'OXYDE DE FER FERRIMAGNETIQUE ASSOCIEE A AU MOINS UN COMPOSE POUR UNE UTILISATION MEDICALE OU COSMETIQUE. DOMAINE DE L'INVENTION Le domaine de l'invention concerne des particules comprenant au moins une nanoparticule d'oxyde de fer ferrimagnétique associée à au moins un composé et leur utilisation médicale ou cosmétique. ÉTAT DE LA TECHNIQUE Le fonctionnement de certaines nouvelles sondes repose sur la détection locale d'un paramètre tel que la température. Afin d'y parvenir, des thermomètres fluorescents ont été mis au point contenant des nanoparticules d'oxyde de fer associées à un fluorophore en utilisant des méthodes permettant habituellement d'éviter l'atténuation de luminescence par l'oxyde de fer, (S.K. Mandal et al, Langmuir, Vol. 21, P. 4175 (2005)). Toutefois, ces nanoparticules sont super paramagnétiques et sont donc faiblement magnétiques. Elles possèdent un moment magnétique instable à température physiologique ou ambiante. De nouveaux modes de délivrance de médicaments ont également été proposés en associant les médicaments à des nanoparticules, notamment à des magnétosomes, permettant d'améliorer l'efficacité des médicaments, (J-B. Sun et al, Cancer Letters, Vol. 258, P. 109 (2007)). Toutefois, le médicament ne peut pas dans ce cas être relargué de manière contrôlée. DESCRIPTION DE L'INVENTION Un objet de la présente invention est l'utilisation, notamment in vitro, d'une particule 25 comprenant : au moins une nanoparticule d'oxyde de fer ferrimagnétique associée à au moins un composé, dans laquelle le composé se dissocie de la nanoparticule d'oxyde de fer et/ou se modifie chimiquement suite à une perturbation physico-chimique exercée sur la particule, à titre de sonde. 30 La particule selon l'invention, lorsqu'elle est associée à une substance luminescente, diffère dans son fonctionnement des sondes nanoparticulaires luminescentes décrites habituellement. En effet, son mode de fonctionnement original repose sur la détection d'une variation de luminescence due à la dissociation et/ou modification chimique d'une substance luminescente associée à la particule suite à une perturbation physico-chimique exercée sur la particule. 3042874 2 La particule selon l'invention, lorsqu'elle est associée à un composé pharmaceutique, diffère également dans son fonctionnement des nanoparticules associées à des médicaments. En effet, son mode de fonctionnement original repose sur la dissociation du composé pharmaceutique de la particule suite à une perturbation physico-chimique exercée sur la particule. 5 L'utilisation in vitro de la particule peut correspondre à toute utilisation de cette particule ayant lieu à l'extérieur d'un homme ou d'un animal, sans contact avec un homme ou un animal ou sans administration dans l'organisme d'un homme ou d'un animal. L'utilisation in vitro de la particule selon l'invention peut correspondre à toute utilisation de cette particule se produisant avant l'administration ou l'introduction de cette particule dans un 10 organisme ou après la sortie de cette particule de l'organisme consécutive à l'administration ou l'introduction de cette particule dans l'organisme. Préférentiellement l'organisme est un organisme humain ou animal. Dans un mode de réalisation, l'utilisation de la particule selon l'invention à titre de sonde permet de détecter, mesurer un paramètre tel que la température, le pH, un environnement 15 chimique, un rayonnement. Elle peut alors dans certains cas être utilisée comme outil de diagnostic. Dans un autre mode de réalisation, l'utilisation de la particule selon l'invention à titre de sonde permet de modifier un paramètre, tel que l'état d'une cellule ou un état physiologique. Elle peut alors dans certains cas être utilisée comme outil de traitement. 20 La particule selon l'invention est un assemblage d'atomes, de molécules, à l'état solide, liquide ou gazeux, préférentiellement à l'état solide. Le composé est une substance luminescente et/ou un composé pharmaceutique. La substance luminescente est une substance capable d'émettre de la lumière lorsqu'elle est ou a été exposée à un rayonnement lumineux. Elle peut être phosphorescente ou fluorescente. Le composé pharmaceutique est un composé qui est utilisé soit pour des applications médicales, notamment de diagnostic ou de traitement, notamment à titre de dispositif médical ou de médicament, soit pour des applications cosmétiques, soit pour des applications biologiques, notamment à des fins de recherche. Une nanoparticule d'oxyde de fer ferrimagnétique selon l'invention, désignée ici par NANOF, possède au moins l'une des propriétés suivantes: (i) un coeur habituellement cristallisé, où cette cristallinité peut être caractérisée par la présence d'au moins un plan cristallin, préférentiellement au moins cinq plans cristallins, plus préférentiellement au moins dix plans cristallins, et dont la composition est de l'oxyde de fer, préférentiellement au moins en partie constituée de maghémite, de magnétite ou d'un mélange de maghémite et de magnétite, le plus 3042874 préférentiellement une composition majoritairement à base de magnétite, (ii) un revêtement, aussi parfois appelé membrane, soit d'origine biologique, composé par exemple de lipides et de protéines, soit d'origine non biologique, où ce revêtement peut permettre de favoriser un transfert d'énergie ou de particule entre le composé et la NANOF, de stabiliser la NANOF, de 5 la rendre biocompatible, de favoriser son internalisation cellulaire, de la coupler à différents types de substances dont la substance luminescente, une substance d'intérêt médical, de faible abondance naturelle, (iii), un comportement habituellement ferrimagnétique, notamment aux températures physiologiques, (iv), un seul domaine magnétique appelé monodomaine, (y), un possible arrangement en chaîne empêchant ou limitant l'agrégation et pouvant favoriser 10 l'internalisation cellulaire, (vi), une taille mesurée en présence ou en absence d'un revêtement comprise entre 1 nm et 1µm, entre 10 nm et 200 nm, entre 20 nm et 150 nm, (vii), la présence possible d'une charge, préférentiellement une charge de surface, où cette charge peut être négative, notamment lorsque les nanoparticules sont recouvertes de lipides négativement chargés, où cette charge peut varier en fonction du pH, de l'existence ou non d'un revêtement, 15 et peut favoriser l'internalisation cellulaire, notamment lorsqu'elle est positive. Le comportement ferrimagnétique des NANOF résulte en un moment magnétique stable thermiquement, notamment aux températures physiologiques et en une coercivité, aimantation rémanente, aimantation à saturation, anisotropie magnétocristalline, capacité à produire de la chaleur sous l'application d'un champ magnétique alternatif non nulle(s), préférentiellement 20 élevée(s). Ces propriétés magnétiques sont en général meilleures que celles des nanoparticules d'oxyde de fer superparamagnétiques, appelées SPION, qui sont couramment utilisées pour les applications, notamment médicales. Les SPION sont de plus petites tailles que les NANOF et possèdent un moment magnétique habituellement instable thermiquement aux températures physiologiques. Le comportement ferrimagnétique des NANOF peut aussi se traduire par : (i), 25 une interaction entre le moment magnétique des NANOF et un dipôle, moment magnétique, de la substance luminescente résultant en une atténuation de la luminescence de cette substance luminescente, habituellement plus efficace que pour les SPION, (ii), un couplage entre le moment magnétique des NANOF et un rayonnement, préférentiellement un champ magnétique, plus préférentiellement un champ magnétique alternatif permettant d'induire une variation de 30 luminescence, préférentiellement plus importante que pour les SPION, (iii), un mouvement dans l'organisme du composé ou de la particule pouvant plus facilement être induit par l'application d'un champ magnétique, préférentiellement un gradient de champ magnétique, plus préférentiellement un gradient de champ magnétique alternatif, (iv), une internalisation cellulaire du composé ou de la particule favorisée par l'application d'un champ magnétique, 3042874 4 préférentiellement un champ magnétique alternatif, pouvant notamment permettre au composé ou à la particule de mesurer en intracellulaire une variation de l'environnement du composé ou de la particule ou les propriétés d'un rayonnement auquel elle est exposée. La NANOF est associée au composé ce qui est équivalent à dire que le composé est associé à 5 la NANOF. Dans ce cas, le composé possède au moins l'une des propriétés suivantes. Il peut être : (i) lié à la NANOF, (ii) en interaction avec la NANOF, (iii) intégré à la NANOF, notamment lors de la fabrication de la particule, (iv) contenu dans la NANOF, (y) issu de la NANOF, notamment lorsqu'il se détache de la NANOF lors du fonctionnement de la particule, (vi) incorporé ou adsorbé au coeur cristallisé de la NANOF, (vii) incorporé ou adsorbé au 10 revêtement couvrant la NANOF, (viii) dans l'environnement de la NANOF, (ix) en contact direct avec la NANOF, c'est-à-dire notamment sans qu'il y ait de substance entre le composé et la NANOF, ou (x) en contact indirect avec la NANOF, c'est-à-dire notamment qu'au moins une substance, un polymère, un solvant est positionné entre la NANOF et le composé. L'environnement de la NANOF peut être un milieu liquide, solide ou gazeux ou au moins une 15 substance qui entoure ou inclut la particule sur une distance mesurée à partir du centre de la particule de préférence inférieure à 1 m, 1 dm, 1 cm, 1 mm, 1 um, 100 nm, ou 10 nm. L'environnement de la NANOF peut être un milieu liquide, solide ou gazeux ou au moins une substance qui entoure ou inclut la particule sur une distance mesurée à partir du centre de la particule de préférence supérieure à 1 m, 1 dm, 1 cm, 1 mm, 1 um, 100 nm, ou 10 nm. 20 Selon l'invention, le composé est dit se dissocier de la NANOF lorsqu'il se sépare de la NANOF pour se retrouver dans l'environnement de la NANOF. La dissociation du composé de la NANOF peut être caractérisée par une constante de dissociation, KD, pouvant être égale au rapport entre la concentration du composé lié à la NANOF, mesurée lorsque la particule est activée, divisée par cette même concentration, 25 mesurée lorsque la particule est inactivée. De préférence, la constante KD selon l'invention peut être inférieure à 1, 0,9, 0,8, 0,7, 0,6, 0,5, 0,4, 0,3, 0,2, 0,1, 0,05, 0,02, 0,1, 0,05, 0,01, 10-3, 10-4, 10-5, 10-6, 10-7, 10-8, ou 10-9. Suivant cette définition, plus KD est faible, plus la dissociation du composé de la NANOF est importante. Une mesure de la force de liaison ou d'interaction entre le composé et la NANOF peut être 30 donnée par la valeur de la constante de dissociation, KD. Plus KD a une valeur élevée, plus la liaison entre le composé et la NANOF est forte. Le composé est dit se modifier chimiquement lorsque sa composition et/ou sa structure change(nt), induisant une modification de certaines de ses propriétés, notamment de luminescence et/ou pharmacologiques. 3042874 Une perturbation physico-chimique est de préférence une perturbation causée par un rayonnement et/ou par une variation de l'environnement de la particule, de la NANOF ou du composé. Un rayonnement peut être un rayonnement ondulatoire ou particulaire, sonore, ionisant, un 5 rayonnement de rayons X, électromagnétique, un rayonnement du à un champ électrique, magnétique ou électromagnétique, ou un rayonnement causé par des neutrons, protons, électrons, positron, particules alpha, béta, gamma, des neutrinos ou des muons. L'environnement de la particule peut être un milieu liquide, solide ou gazeux ou au moins une substance qui entoure ou inclut la particule sur une distance mesurée à partir du centre de la 10 particule de préférence inférieure à 10 000 km, 1 000 km, 100 km, 10 km, 1 km, 1 m, 1 dm, 1 cm, 1 mm, liam, 100 nm, ou 10 mn. L'environnement de la particule selon l'invention peut être un milieu liquide, solide ou gazeux ou au moins une substance qui entoure ou inclut la particule sur une distance mesurée à partir du centre de la particule de préférence supérieure à 10 000 km, 1 000 km, 100 km, 10 km, 1 15 km, 1 m, 1 dm, 1 cm, 1 mm, 1 gni, 100 nm, ou 10 nm. L'environnement de la particule selon l'invention peut inclure la particule, le composé et/ou la NANOF. Une substance de l'environnement de la particule, du composé ou de la NANOF selon l'invention peut être un atome, une molécule, un polymère, une substance chimique ou 20 biologique, de l'ADN, de l'ARN, une protéine, un lipide, une enzyme, ou un acide nucléique ou aminé contenu dans cet environnement. L'environnement de la particule, du composé ou de la NANOF selon l'invention peut être un environnement biologique, c'est-à-dire un environnement comprenant au moins une substance biologique telle qu'une cellule, une organelle, de l'ADN, ARN, une protéine, un lipide, un acide 25 aminé, ou un acide nucléique. La variation de l'environnement de la particule, de la NANOF ou du composé selon l'invention peut être une variation de pH, de température, de potentiel d'oxydo-réduction, de viscosité, ou de composition chimique de cet environnement. Dans la présente description, on distingue notamment le cas où la particule est inactivée et ne 30 subit pas de perturbation physico-chimique de celui où elle est activée et subit une telle perturbation. Les conditions de fonctionnement de la particule selon l'invention correspondent aux conditions dans lesquelles la particule passe d'un état inactivé à un état activé ou vice versa d'un état activé à un état inactivé. 3042874 Pour certains modes de fonctionnement de la particule selon l'invention, le composé est en plus forte interaction avec la NANOF lorsque la particule est inactivée que lorsque la particule est activée. Cela peut notamment être le cas lorsque le fonctionnement de la particule fait intervenir une dissociation du composé de la NANOF. 5 Pour d'autres modes de fonctionnement de la particule selon l'invention, l'interaction entre la NANOF et le composé peut ne pas varier ou même augmenter lorsque la particule passe de l'état inactivé à l'état activé. Cela peut notamment être le cas lorsque le fonctionnement de la particule fait intervenir une modification chimique du composé. Un schéma est présenté Figure 1 qui illustre le fonctionnement de la particule selon l'invention 10 en faisant intervenir soit une dissociation du composé de la NANOF soit une modification chimique du composé. Dans un mode de réalisation de l'invention, la nanoparticule d'oxyde de fer ferrimagnétique (NANOF) est synthétisée par une bactérie magnétotactique et ne comprend pas de matière carbonée provenant de la bactérie. 15 Dans un mode de réalisation de l'invention, la NANOF est synthétisée par un organisme vivant, préférentiellement une bactérie, plus préférentiellement une bactérie magnétotactique. Suivant un mode de réalisation de l'invention, les NANOF sont des nanoparticules synthétisées par des bactéries magnétotactiques, notamment sélectionnées dans le groupe constitué de Magnetospirillum magneticum AMB-1, les coccus MC-1, les vibrios MV-1, MV-2 et MV-4, 20 les Magnetospirillum magneticum MS-1, les Magnetospirillum gryphiswaldense MSR-1, des spirillum, les Magnetospirillum magneticum MGT-1 et les Desulfovibrio magneticus RS-1. Une NANOF synthétisée par une bactérie magnétotactique est un magnétosome, notamment tel que défini par D. A. Bazylinski et al, Nature Reviews Microbiology, V. 2, P. 217 (2004). Dans un mode de réalisation de l'invention, les magnétosomes sont sous forme de chaîne 25 contenant de 2 à 1000 magnétosomes, de 2 à 500 magnétosomes, de 2 à 250 magnétosomes, de 2 à 100 magnétosomes, de 2 à 75 magnétosomes, typiquement de 4 à 20 magnétosomes, préférentiellement maintenus arrangés en chaînes par du matériau, d'origine biologique (lipides et protéines par exemple) ou non biologique. Les magnétosomes appartenant à ces chaînes possèdent habituellement des directions 30 cristallographiques, des axes de facile aimantation, des lignes de champ qui sont alignés dans la direction de l'élongation des chaînes. Cet alignement permet entre autre de stabiliser le moment magnétique des magnétosomes. Par conséquent, les chaînes de magnétosomes possèdent une anisotropie magnétique importante. Lorsque plusieurs chaînes de magnétosomes 3042874 contenant au moins X magnétosomes interagissent, il en résulte la formation d'une plus longue chaîne de magnétosomes contenant au moins X+1 magnétosomes. La longueur d'une chaîne de magnétosomes selon l'invention peut être inférieure à 1 m, 1 dm, 1 cm, 1 mm, 100 pm, 10 pm, 1 gm, 600 nm, 300 nm. Du fait de leur arrangement en chaînes, 5 les magnétosomes ne s'agrègent pas et possèdent un moment magnétique stable qui peut se coupler au champ magnétique, favorisant ainsi la variation de luminescence de ladite sonde. L'arrangement en chaînes permet également de favoriser l'internalisation cellulaire des magnétosomes, elle-même renforcée par l'application d'un champ magnétique alternatif. Dans un mode de réalisation de l'invention, afin de déterminer si les NANOF ou magnétosomes 10 sont sous forme de chaînes ou non, quelques microlitres d'une suspension de NANOF sont déposés sur un support, habituellement une grille de carbone, et les NANOF sont analysées au microscope électronique. Les NANOF sont considérées comme arrangées en chaîne lorsqu'elles possèdent des axes cristallographiques alignés dans la direction d'élongation d'une chaîne. Les NANOF ne possédant pas cette propriété ne sont pas arrangées en chaînes. 15 Dans un mode de réalisation de l'invention, les bactéries magnétotactiques peuvent être cultivées dans un milieu, tel que celui décrit dans la demande de brevet W02011/061259 incorporée par référence. Dans un mode de réalisation de l'invention, le milieu de culture des bactéries magnétotactiques contient au moins une source de fer, telle qu'une solution de quinate de fer, de citrate de fer, de 20 chlorure de fer, de malate de fer, ou de sulfate ferreux, notamment à des concentrations comprises entre 0,02 pM et 2 M, 0,02 pt,M et 200 mM, 0,2 p,M et 20 mM, 2 p,M et 2 mM, ou entre 20 p,M et 200 1_,LM et un ou plusieurs autres additifs habituellement ajouté(s) à des concentrations comprises entre 0,01 pM et 1 M, 0,01 pM et 100 mM, 0,01 p,M et 10 mM, 0,01 gM et 1 mM, 0,1 itM et 100 p,M, ou entre 1 p,M et 10 pM. Ces additifs sont préférentiellement 25 choisis parmi les métaux de transition, les agents chélateurs, les substances luminescentes, les substances/isotopes de faible fréquence/abondance naturelle, les substances ayant les propriétés de plusieurs des substances précitées. Des bactéries ou ces additifs peuvent être introduits dans le milieu de culture lors d'au moins une des différentes phases de croissance des bactéries magnétotactiques, telle que la phase de latence, la phase d'accélération, la phase exponentielle, 30 la phase de décélération ou la phase stationnaire et/ou les bactéries peuvent être cultivées en présence d'une faible concentration d'oxygène, inférieure à 1000 bar, 100 bar, 10 bar, 1 bar, 200 mbar, ou 20 mbar et/ou le pH ou un autre paramètre du milieu de croissance des bactéries magnétotactiques est maintenu à une valeur constante ou quasi constante pendant la croissance des bactéries magnétotactiques, par exemple par ajout d'une solution acide ou basique 3042874 contenant préférentiellement une certaine concentration de ces additifs. Par ailleurs, ces additifs et conditions de croissance des bactéries sont préférentiellement choisis parmi ceux qui permettent d'éviter la toxicité, qui confèrent de bonnes propriétés magnétiques et/ou de luminescence à ladite sonde, qui permettent aux additifs de s'incorporer dans les bactéries 5 magnétotactiques et/ou dans les magnétosomes, qui produisent une augmentation de taille et/ou de longueur des chaînes des magnétosomes, qui stimulent la croissance des bactéries magnétotactiques, qui permettent d'atteindre un rendement de production des magnétosomes suffisamment élevé, notamment supérieur à 0,1 mg, 1 mg, 10 mg, 100 mg, 1 g, 10 g de magnétosomes par litre de culture, qui permettent d'obtenir une distribution en tailles des 10 magnétosomes étroite, notamment de moins de 60 nm, 30 nm, 15 nm, 10 nm, 5 nm, ou 1 nm. Dans un mode de réalisation de l'invention, l'association aux magnétosomes de la substance luminescente peut être obtenue par manipulation génétique des bactéries magnétotactiques. Un autre objet de l'invention est une méthode de fabrication de la particule comprenant la culture des bactéries magnétotactiques en présence d'une substance luminescente suivie de 15 l'extraction des magnétosomes de ces bactéries, de leur purification et de leur caractérisation. Un autre objet de l'invention est une méthode de fabrication de la particule comprenant la culture des bactéries magnétotactiques en absence de substance luminescente suivie de l'extraction des magnétosomes de ces bactéries, de leur purification, de l'association de la substance luminescente aux magnétosomes et de leur caractérisation. 20 Dans un mode de réalisation de l'invention, la NANOF est un magnétosome modifié. Un magnétosome modifié est préférentiellement un magnétosome ne comprenant pas, essentiellement pas, ou en faible quantité, de matière organique ou carbonée, constitué notamment de lipides, protéines, ADN, ARN, ou enzymes, pouvant notamment entourer le coeur minéral des magnétosomes. 25 Dans un mode de réalisation de l'invention, un magnétosome modifié selon l'invention comprend moins de 100%, 90%, 80% , 70%, 60%, 50%, 40%, 30%, 20%, 10%, 5%, 1%, 0,1% de matière carbonée, où ce pourcentage de matière carbonée peut être défini comme étant le rapport entre le nombre d'atomes de carbones et le nombre total d'atomes contenu dans un magnétosome modifié. 30 Un magnétosome modifié est préférentiellement un nanocristal constitué majoritairement d'un coeur minéral et possiblement d'un revêtement qui ne provient pas de la bactérie magnétotactique. 3042874 Un magnétosome modifié peu posséder au moins une propriété en commun avec un magnétosome non modifié, tel qu'un arrangement en chaîne. Une préparation de magnétosome modifié selon l'invention est préférentiellement apyrogène, et ne contient pas, essentiellement pas, ou peu d'endotoxines ou de lipopolysaccharides. 5 Dans un mode de réalisation de l'invention, une préparation de magnétosome modifié comprend moins de 106, 105, 104, 103, 102, 10, 1, 10-1, 10-2, 10'3, 104, ou 10"5 UE (unités d'endotoxines) par mL par mg, par mg, ou par cm3 de magnétosome modifié ou de préparation de magnétosome modifié. Dans un mode de réalisation de l'invention, la plus grande dimension de la particule est de 10 préférence comprise entre 1 nm et 10 iam ou 10 nm et 1 inn. Dans un mode de réalisation de l'invention, la plus grande dimension de la particule est de préférence inférieure à 100 lam, 50 gm, 10 lam, 1 pin, 500 nm, 250 nm, 100 nm ou 50 nm. Dans un mode de réalisation, la particule selon l'invention comprend en outre une substance sélectionnée dans le groupe constitué d'un isotope de faible fréquence ou abondance naturelle, 15 d'un métal de transition, et d'une substance d'intérêt médical. Avantageusement, un isotope de faible fréquence ou abondance naturelle peut être associé à la particule pour faciliter la détection de la particule dans un milieu contenant peu ou pas de cet isotope (par exemple le fer 54, 57 ou 59 qui sont peu présents à l'état naturel). Avantageusement également, un métal de transition peut être associé à la particule afin d'en 20 améliorer les propriétés magnétiques, permettant notamment de faciliter la détection de sa variation de luminescence. Avantageusement également, une substance d'intérêt médical tel qu'un agent ciblant, une substance utilisée lors d'une opération médicale, d'une thérapie, d'un diagnostic, d'une séance de chirurgie, radiothérapie, hyperthermie, IRM, chimiothérapie, peut être associée à la particule 25 afin notamment de faciliter ou d'améliorer son utilisation ou efficacité médicale. Dans un mode de réalisation de l'invention, la particule selon l'invention peut être encapsulée dans un compartiment, préférentiellement une vésicule, le plus préférentiellement une vésicule lipidique telle qu'un liposome, une vésicule géante ou un nanogel, notamment afin d'améliorer l'efficacité ou de diminuer la toxicité de la particule. 30 Dans un mode de réalisation de l'invention, la particule selon l'invention est associée, accrochée ou en interaction avec une substance n'appartenant pas à la particule. Cela peut permettre de détecter cette substance ou un état de cette substance. Cela peut aussi permettre d'améliorer les propriétés médicales, thérapeutiques, de diagnostic, magnétiques, de 3042874 10 luminescence, de chauffage de la particule, ou de réduire les risques de toxicité, notamment en empêchant un contact direct entre la particule et l'organisme. Dans un mode de réalisation de l'invention, la nanoparticule d'oxyde de fer ferrimagnétique est synthétisée par voie chimique. 5 Dans un mode de réalisation de l'invention, le composé est associé à la NANOF par des liaisons faibles. Cette situation est préférentiellement rencontrée lorsque le fonctionnement de la particule selon l'invention fait intervenir une dissociation du composé de la NANOF. Les liaisons faibles sont préférentiellement des liaisons permettant la dissociation du composé de la particule sous l'effet d'une perturbation physico-chimique où cette perturbation est 10 préférentiellement telle qu'elle ne modifie pas de manière significative l'une au moins des propriétés de la NANOF telle que sa taille, sa distribution en taille, sa propriété ferrimagnétique, sa composition ou sa structure cristallographique. Dans un mode de réalisation de l'invention, une modification significative d'une propriété de la NANOF peut être définie comme étant: (i) une augmentation ou une diminution de la taille 15 des NANOF de plus de 100 nm, 1 gm, ou 10 gm, (ii) une augmentation ou une diminution de la distribution en taille des NANOF de plus de 100 nm, 1 i.un, ou 10 gm, (ii) un changement de propriété magnétique du par exemple au passage de la NANOF de nanoparticule avec un seul domaine magnétique à une nanoparticule avec plusieurs domaines magnétiques, pouvant notamment entrainer la perte de propriété ferrimagnétique de la NANOF, (iii) un changement 20 de composition tel que le passage d'une nanoparticule composée d'oxyde de fer à une nanoparticule ne contenant plus que du fer ou de l'oxygène, ou (iv) une modification de la structure cristallographique telle que le passage de la nanoparticule d'un état cristallisé, pouvant être caractérisé par la présence d'au moins deux plans cristallins dans la nanoparticule à un état amorphe, pouvant être caractérisé par l'absence de plans cristallins dans la nanoparticule. 25 De préférence, les liaisons faibles selon l'invention sont des liaisons hydrogènes, des liaisons qui sont dues à des forces de Van der Waals, de London, de Debye, des forces intermoléculaires ou inter-nanoparticulaires, ou des interactions hydrophobes ou hydrophiles ou de nature électrostatique. Dans un mode de réalisation de l'invention, les liaisons faibles peuvent être associées à 30 l'adsorption du composé sur la NANOF. Dans un mode de réalisation de l'invention, les liaisons faibles peuvent être caractérisées par une constante de dissociation, KD, qui est de préférence inférieure à 1, 0,9, 0,8, 0,7, 0,6, 0,5, 0,4, 0,3, 0,2, 0,1, 0,05, 0,02, 0,1, 0,05, 0,01, 10-3, 10-4, 10-5, 10-6, 10-7, 10-8, ou 10-9. 3042874 Dans un mode de réalisation de l'invention, la liaison entre le composé et la NANOF est plus forte lorsque la particule est inactivée que lorsqu'elle est activée. Cette propriété est notamment observée lorsque le fonctionnement de la particule fait intervenir une dissociation du composé de la NANOF. 5 Dans un mode de réalisation de l'invention, le composé n'est pas lié à la NANOF par des liaisons fortes, telles que des liaisons covalentes, ioniques, ou par des liaisons qui empêchent une dissociation du composé de la NANOF. Cette propriété est préférentiellement observée lorsque le fonctionnement de la particule fait intervenir une dissociation du composé de la NANOF. 10 Dans un mode de réalisation de l'invention, le composé est associé à la NANOF par des liaisons fortes. Cette situation est préférentiellement rencontrée lorsque le fonctionnement de la particule fait intervenir une modification chimique du composé. Les liaisons fortes sont préférentiellement des liaisons empêchant la dissociation du composé de la NANOF sous l'effet d'une perturbation physico-chimique où cette perturbation est 15 préférentiellement telle qu'elle ne modifie pas de manière significative l'une au moins des propriétés de la NANOF telle que sa taille, sa distribution en taille, sa propriété ferrimagnétique, sa composition ou sa structure cristallographique. Dans un mode de réalisation, les liaisons fortes sont les liaisons qui ne sont pas faibles. De préférence, les liaisons fortes selon l'invention sont des liaisons covalentes, métalliques ou 20 ioniques. Dans un mode de réalisation de l'invention, les liaisons fortes peuvent être caractérisées par une constante de dissociation, KD, qui est de préférence supérieure à 1, 0,9, 0,8, 0,7, 0,6, 0,5, 0,4, 0,3, 0,2, 0,1, 0,05, 0,02, 0,1, 0,05, 0,01, 10-3, 104, 10-5, 10', 10-7, 10-8, ou 10-9. Dans un mode de réalisation de l'invention, la particule contient un composé qui est une 25 substance luminescente. La substance luminescente selon l'invention possède au moins une propriété de luminescence. Une propriété de luminescence est définie ici comme étant une intensité, une longueur d'onde de luminescence, une intensité, une longueur d'onde d'absorption, un temps de vie de luminescence, ou une anisotropie de luminescence, qui est préférentiellement mesurable. La 30 propriété de luminescence peut être attribuée à la substance luminescente ou à la particule. Dans un mode de réalisation de l'invention, la substance luminescente possède au moins une propriété de luminescence qui varie, préférentiellement dans les conditions de fonctionnement de la particule. 3042874 12 Une variation de luminescence est définie ici comme étant une variation d'au moins une propriété de luminescence. Elle peut être attribuée à la substance luminescente ou à la particule et peut être une augmentation ou une diminution, préférentiellement une augmentation, d'au moins une propriété de luminescence de la particule ou de la substance luminescente. 5 Une propriété de luminescence peut varier au cours du temps, en fonction de la position spatiale de la particule ou de la NANOF, lors d'une variation de l'environnement de la particule ou de la NANOF, suite à l'application du rayonnement, de la dissociation de la substance luminescente de la NANOF et/ou de la modification chimique de la substance luminescente. Dans un mode de réalisation de l'invention, la variation de luminescence est une augmentation 10 continue de la luminescence. Elle se produit préférentiellement au cours du temps, sur un intervalle de temps de préférence supérieur à 1040, 10-9, 104, 10-7, 10-6, 10-5, 10-4, 10-3, 10-2, 101, 1, 2, 5, ou 10 secondes, 1, 2, 5, 10, 30, ou 45 minutes, 1, 2, 5, 10, ou 17 heures, 1, 2, 5, 10, 15, ou 30 jours, 1, 2, 5, ou 10 mois, 1, 2, 5, 10, 25, 50, ou 100 ans. Elle n'est préférentiellement pas une succession d'au moins une augmentation et une diminution de luminescence pouvant 15 notamment se produire lors d'interactions aléatoires de la substance luminescente. Dans un mode de réalisation de l'invention, la variation de luminescence (AL) au cours du temps est caractérisée par une pente à l'origine, AL/St où St représente une durée ayant pour origine le début de la variation de luminescence, qui est préférentiellement déterminée pendant les premières secondes ou minutes suivant la perturbation physico-chimique exercée sur la 20 particule. Une propriété de luminescence ou sa variation peut être déterminée autour, à la surface ou dans la particule ou NANOF sur une distance mesurée à partir du centre de la particule ou NANOF de préférence inférieure à 1 m, 1 dm, 1 cm, 1 mm, 1 p.m, 100 nm, ou 10 nm. Dans un mode de réalisation de l'invention, la variation de luminescence est déterminée sur une 25 zone permettant de détecter la variation de luminescence, c'est à dire une zone contenant un nombre suffisant de particules, de préférence supérieur à 1, 10, 100, 103, 104, 105, 106, 107, 108, 109, 1010, ou 1011 particules ou particules par unité de volume, notamment particules par m3, 3 3 CM3 , MM , ou µm3. Dans un mode de réalisation de l'invention, la substance luminescente possède au moins une 30 propriété de luminescence qui est mesurable au cours du temps et/ou en fonction de la position de la particule ou de la NANOF, ou subit une variation d'au moins l'une de ces propriétés qui est mesurable au cours du temps et/ou en fonction de la position de la particule ou de la NANOF. Dans un autre mode de réalisation de l'invention, certains paramètres comme le temps de mesure, les taille et masse des substances luminescentes et des NANOF, le type de liaison entre 3042874 13 substance luminescente et NANOF, ou les propriétés de l'environnement de la particule telle que sa viscosité, sont optimisés pour permettre la mesure d'une variation de luminescence de la substance luminescente. Dans un mode de réalisation de l'invention, la substance luminescente possède au moins l'une 5 des propriétés suivantes: (i) une petite taille ou une petite masse, préférentiellement inférieures(s) à un dixième, un centième, ou un millième de celle(s) des NANOF, pouvant notamment permettre de favoriser son décrochage des NANOF et/ou sa diffusion dans l'environnement de la particule, (ii) une charge opposée à celle des NANOF pouvant notamment favoriser la liaison entre la substance luminescente et la NANOF, (iii) une liaison 10 avec les NANOF permettant sa dissociation des NANOF dans les conditions de fonctionnement de la particule, (iv) une cristallinité révélée par la présence d'au moins deux plans cristallins, ou (v) une absorption non nulle à des longueurs d'onde où le milieu biologique absorbe peu, ou une absorption non nulle entre 20 nm et 2µm ou entre 600 et 1200 nm. Dans un mode de réalisation de l'invention, la substance luminescente préférée est celle qui 15 permet d'atteindre la plus grande atténuation de l'intensité de luminescence et/ou le plus petit temps de vie de luminescence lorsque la particule est inactivée. Dans un mode de réalisation de l'invention, la substance luminescence préférée est celle qui permet le transfert d'énergie ou de particule le plus important avec la NANOF lorsque la particule est inactivée ou activée. 20 Dans un mode de réalisation de l'invention, la substance luminescente préférée est celle qui permet d'induire une variation de luminescence qui est : (i) la plus importante possible et/ou mesurable lorsque la particule passe d'un état inactivé à un état activée, ou (ii) mesurable lorsque la particule est exposée à un rayonnement de faible intensité, de faible énergie et/ou à une variation de l' environnement de la particule de faible amplitude, telle qu'une variation de 25 température de moins de 106, 105, 104, 103, 102, 10, 5, 1, 0,5, ou 0,1 °C ou une variation de pH de moins de 100, 50, 20, 10, 8, 6, 4, 2, 1, 0,5, 0,1, ou 0,01. Dans un mode de réalisation de l'invention, au moins une propriété de luminescence de la substance luminescente associée à la nanoparticule d'oxyde de fer diffère de celle de la substance luminescente seule. Cette différence est plus facilement observable et mesurable 30 lorsque la particule est inactivée ou activée, préférentiellement inactivée, que lorsque la particule passe de l'état inactivé à l'état activé ou de l'état activé à l'état inactivé. Dans un mode de réalisation de l'invention, l'intensité de luminescence de la substance luminescente associée à la nanoparticule d'oxyde de fer est atténuée par la nanoparticule 3042874 14 d'oxyde de fer par rapport à l'intensité de luminescence de la substance luminescente seule. Cette atténuation est préférentiellement observée et mesurable lorsque la particule est inactivée. Dans un mode de réalisation de l'invention, l'atténuation de l'intensité de luminescence de la substance luminescente est déterminée en mesurant le rapport IL/INL entre l'intensité de 5 luminescence de la substance luminescente liée à la NANOF, IL, et l'intensité de luminescence de la substance luminescente seule, non liée à la NANOF, INL. Ce rapport, notamment IL, est préférentiellement mesuré lorsque la particule est inactivée. Dans un mode de réalisation de l'invention, IL et INL sont mesurées dans les mêmes conditions, notamment en ce qui concerne les paramètres d'excitation et de détection de la luminescence, 10 ainsi que la concentration de la substance luminescente, utilisés lors des mesures. Dans un mode de réalisation de l'invention, l'intensité de luminescente de la substance luminescente liée à la NANOF est atténuée lorsque IL/INL est inférieur à 1, préférentiellement inférieur à 0,9, 0,8, 0,7, 0,6, 0,5, 0,4, 0,3, 0,2, 0,1, 0,05, 0,02, 0,01, 0,005, 0,001, 104, 10, 106, 10-7, 10-8, ou 10-9. 15 Dans un mode de réalisation de l'invention, le temps de vie de luminescence de la substance luminescente associée à la nanoparticule d'oxyde de fer est modifié, atténué, ou augmenté, préférentiellement augmenté, par la nanoparticule d'oxyde de fer par rapport au temps de vie de luminescence de la substance luminescente seule. Dans le cas où le temps de vie de luminescence est augmenté par la nanoparticule d'oxyde de fer, il s'agit d'une situation 20 inhabituelle et différente de celle habituellement rencontrée dans le cas d'un transfert de Fiirster, devant mener à une diminution du temps de vie. Dans un mode de réalisation de l'invention, la variation du temps de vie de luminescence de la substance luminescente est déterminée en mesurant le rapport TA/TL entre le temps de vie de luminescence de la substance luminescente liée à la NANOF, TA, et le temps de vie de 25 luminescence de la substance luminescente seule, non liée à la NANOF, TL. Dans un mode de réalisation de l'invention, TA et TL sont mesurés dans les mêmes conditions, notamment en ce qui concerne les paramètres d'excitation et de détection de la luminescence ainsi que la concentration de la substance luminescente utilisée lors des mesures. Dans un mode de réalisation de l'invention, le temps de vie de luminescente de la substance 30 luminescente liée à la NANOF est diminué lorsque TA/TL est inférieur à 1, préférentiellement inférieur à 0,9, 0,8, 0,7, 0,6, 0,5, 0,4, 0,3, 0,2, 0,1, 0,05, 0,02, 0,01, 0,005, 0,001, 10-4, 10-5, 106, 10-7, 10.8, ou 10-9. 3042874 15 Dans un mode de réalisation de l'invention, le temps de vie de luminescence de la substance luminescente liée à la NANOF est augmenté lorsque TA/TL est supérieur à 1, préférentiellement supérieur à 2, 4, 8, 10, 25, 50, 100, 1000, 104, 105, 106, 107, 108, ou 109. Dans un mode de réalisation de l'invention, la variation d'au moins une propriété de 5 luminescence de la substance luminescente associée à la NANOF par rapport à la substance luminescente seule se produit lorsque la substance luminescente possède au moins une des propriétés suivantes: (i) une énergie ou particule transférée vers la NANOF ou reçue de la NANOF, cet échange d'énergie ou de particule pouvant être en particulier un transfert de arster ou de Dexter, (ii) une distance séparatrice la séparant de la NANOF de préférence 10 inférieure à 1 cm, 1 iam, 500 nm, 100 nm, 50 nm, 25 nm, 10 nm, ou 5 nm, ou une distance séparatrice de préférence inférieure à 100 fois, 100 fois, 50 fois, 20 fois, 10 fois, 2 fois, ou 1 fois la distance de Rirster, où la distance de Fôrster est de préférence comprise entre 0,1 et 50 nm, 0,5 et 20 nm, ou 1 et 10 nm, (iii) les caractéristiques d'un donneur ou d'un accepteur dans la terminologie utilisée pour décrire le transfert de Fôrster, (iv) la capacité d'émettre de la 15 lumière à la(aux) longueur(s) d'onde où la NANOF absorbe de la lumière, (v) un temps de vie ou un intensité de luminescence, mesuré lorsque la substance luminescente est seule, qui est suffisamment différent de celui de la substance luminescente liée à la NANOF pour que la variation du temps de vie ou de l'intensité de luminescence puisse être mesurée, ou (vi) un temps de vie de la substance luminescente seule supérieur à 0,5 ns, 1 ns, 5 ns, 10 ns, 100 ns, 1 20 its, 10 lm, 100 jas, ou 1 ms. Dans un mode de réalisation de l'invention, la variation d'au moins une propriété de luminescence de la substance luminescente associée à la NANOF par rapport à la substance luminescente seule se produit lorsque la NANOF possède au moins l'une des propriétés suivantes: (i) une absorption, un coefficient d'absorption, un index d'absorption, ou un 25 coefficient d'extinction significatif(s), non nul(s), préférentiellement significatif(s) à la(aux) longueur(s) d'onde d'émission de la substance luminescente, plus préférentiellement significatif(s) entre 10 et 5000 nm, 20 et 2000 nm, ou 100 et 1500 nm, (ii) un matériau contenu dans son coeur et/ou revêtement qui absorbe à la(aux) longueur(s) d'onde d'émission de la substance luminescente, (iii) une taille plus importante que celle des SPION, supérieure à 0,1 30 nm, 1 nm, préférentiellement supérieure à 10 nm, plus préférentiellement supérieure à 20 nm, pouvant notamment permettre d'accroître son absorption, son coefficient d'absorption, son index d'absorption, ou son coefficient d'extinction, qui peut(peuvent) augmenter avec la taille des NANOF, (iv) des propriétés ferrimagnétiques pouvant également permettre d'accroître l'absorption, le coefficient d'absorption, l'index d'absorption, ou le coefficient d'extinction des 3042874 16 NANOF et/ou de favoriser le couplage entre les dipôles et/ou moments magnétiques des NANOF et ceux des substances luminescentes, ou (v) une bonne cristallinité, pouvant notamment permettre de favoriser un transfert d'énergie, de particules, préférentiellement d'électrons, entre la NANOF et la substance luminescente. 5 Dans un mode de réalisation de l'invention, l'atténuation de l'intensité de luminescence et/ou variation du temps de vie de luminescence de la substance luminescente associée à la NANOF par rapport à la substance luminescente seule se produit(sent) lorsque l'intensité de luminescence de la substance luminescente et le coefficient d'extinction molaire de la NANOF ainsi que la fonction de recouvrement qui leur est associée est non nulle, préférentiellement 10 maximisée. Dans un mode de réalisation de l'invention, l'atténuation de l'intensité de luminescence et/ou la variation du temps de vie de luminescence de la substance luminescente associée à la NANOF par rapport à la substance luminescente seule est due à la présence d'atomes d'oxygènes ou de fer dans ou à la surface de la NANOF. 15 Dans un mode de réalisation de l'invention, l'atténuation de l'intensité de luminescence et/ou variation du temps de vie de luminescence de la substance luminescente associée à la NANOF par rapport à la substance luminescente seule est observée lorsque la particule est activée ou inactivée. Par ailleurs, elle peut être plus prononcée lorsque la particule est inactivée que lorsqu'elle est activée. 20 Dans un mode de réalisation de l'invention, la dissociation de la substance luminescente de la nanoparticule d'oxyde de fer et/ou la modification chimique de cette substance est liée à une variation de luminescence de la substance luminescente. Cela se produit préférentiellement lorsque la particule passe de l'état inactivé à l'état activé. Dans un mode de réalisation de l'invention, la dissociation de la substance luminescente de la 25 NANOF supprime ou diminue l'atténuation de l'intensité de luminescence, ce qui résulte en une augmentation de l'intensité de luminescence. Dans un mode de réalisation de l'invention, la dissociation de la substance luminescente de la nanoparticule d'oxyde de fer et/ou la modification chimique de la substance luminescente, résulte en une variation de luminescence de la substance luminescente qui est due à : (i) un 30 changement (début, augmentation, arrêt ou diminution) d'un transfert d'énergie ou de particule entre la substance luminescente et la NANOF, (ii) une modification de la distance séparant la substance luminescente de la NANOF, ou (iii) un changement de composition chimique ou de structure de la substance luminescence. 3042874 17 Dans un mode de réalisation de l'invention, la dissociation de la substance luminescente de la NANOF et/ou la modification chimique de la substance luminescente à l'origine de la variation de luminescence est : (i) réversible en impliquant la dissociation de la substance luminescente de la NANOF et/ou sa modification chimique suivi d'un retour à l'état initial de la particule 5 obtenu lorsque la particule est inactivée, (ii) irréversible impliquant la dissociation de la substance luminescente de la NANOF et/ou sa modification chimique sans retour de la substance luminescente dans son état initial, (iii) totale en impliquant l'ensemble de la substance luminescente, (iv) partielle en impliquant une partie, un groupement chimique, un atome de la substance luminescente, (v) associée à un mouvement, une translation, une oscillation, ou une 10 vibration de la substance luminescente ou de la NANOF, (vi) associée à un couplage entre un champ électromagnétique, la substance luminescente et la NANOF, (vii) due à une variation de l'environnement de la particule, ou (vii) suivie de la diffusion de la substance luminescente ou d'une partie de cette substance dans l'environnement de la particule. Dans un mode de réalisation de l'invention, la dissociation de la substance luminescente de la 15 NANOF et/ou la modification chimique de cette substance est liée à une variation locale de luminescence, se produisant lorsque la substance luminescente a diffusé à une distance, mesurée à partir du centre de la NANOF, de préférence inférieure à 100 fois, 10 fois, ou 1 fois la taille de la NANOF. Cette variation locale de luminescence est habituellement mesurée pendant un temps de mesure inférieur à 100, 10, ou 1 minute. 20 Dans un mode de réalisation de l'invention, au moins un paramètre lié à la dissociation de la substance luminescente et/ou à la modification chimique de cette substance tel que le nombre de substances luminescentes dissociées et/ou diffusantes, leur vitesse, ou temps de diffusion et/ou de dissociation, peut(peuvent) être mesuré(s). Il peut alors être possible d'établir une relation entre AL, AL/St et au moins l'un de ces paramètres. 25 Dans un mode de réalisation de l'invention, la variation de l'environnement de la particule est liée à une variation de luminescence de la substance luminescente. Cela se produit préférentiellement lorsque la particule passe de l'état inactivé à l'état activé. Dans un mode de réalisation de l'invention, la variation de l'environnement de la particule et/ou la pente à l'origine de cette variation peut(peuvent) être mesurée(s), avant, après, ou pendant, 30 de préférence pendant, le fonctionnement de la particule. Il peut alors être possible d'établir une relation entre AL, AL/5t et la variation de cet environnement tel qu'une variation de pH, température, potentiel d'oxydo-réduction, composition chimique de cet environnement. Dans un mode de réalisation de l'invention, la variation du rayonnement auquel est exposée la particule selon l'invention, telle qu'une variation de l'intensité, de l'énergie, de la fréquence 3042874 18 d'un rayonnement électromagnétique tel qu'un champ magnétique (alternatif ou non), ou d'un rayonnement ionisant, est liée à une variation de luminescence de la substance luminescente. Cela se produit préférentiellement lorsque la particule passe de l'état inactivé à l'état activé. Dans un mode de réalisation de l'invention, la variation du rayonnement auquel est exposée la 5 particule selon l'invention et/ou la pente à l'origine de cette variation peut(peuvent) être mesurée(s), avant, après, ou pendant, préférentiellement pendant, le fonctionnement de la particule. Il peut alors être possible d'établir une relation entre AL, AL/8t et la variation de ce rayonnement. Dans un mode de réalisation de l'invention, la variation de luminescence de la sonde selon 10 l'invention se produit lorsque ladite sonde rentre en interaction, par exemple en contact ou en collision, avec une substance, synthétique ou non synthétique. Cela peut notamment se produire lors de l'internalisation de ladite sonde dans une cellule, notamment par l'application d'un rayonnement, préférentiellement un rayonnement ionisant ou un champ magnétique. Dans un mode de réalisation de l'invention, la variation de luminescence de la substance 15 luminescente associée à la nanoparticule d'oxyde de fer est différente de celle de la substance luminescente seule. Dans un mode de réalisation de l'invention, la substance luminescente possède au moins une propriété de luminescence ou subit une variation d'au moins l'une de ces propriétés qui est différente de celle de la substance luminescente seule, c'est-à-dire non liée ou non associée à la 20 particule selon l'invention. Dans un mode de réalisation de l'invention, la perturbation physico-chimique exercée sur la particule selon l'invention induit une variation d'au moins une propriété de luminescence de la substance luminescente qui est différente de cella induite par cette même perturbation sur la substance luminescente seule. Par exemple, une augmentation de température de 25 l'environnement de la particule ou l'application d'un champ magnétique alternatif sur la particule peut induire la dissociation de la substance luminescente de la NANOF et/ou une modification chimique de la substance luminescente induisant une variation (une augmentation ou une diminution) de luminescence de la substance luminescente qui est différente de la variation de luminescence de la substance luminescente seule exposée à cette même 30 augmentation de température ou à ce même champ magnétique alternatif. Dans un mode de réalisation de l'invention, la substance luminescente associée à la particule est un luminophore, un chromophore ou un fluorophore. 3042874 19 Dans un mode de réalisation de l'invention, la substance luminescente contient au moins un atome ou groupement chimique luminescent, une molécule luminescente, un matériau luminescent, ou un monomère ou polymère luminescent. Dans un mode de réalisation de l'invention, la substance luminescente comprend ou est 5 constituée d'au moins une substance sélectionnée dans le groupe constitué de : ADN luminescent, ARN luminescent, Alexa fluor, Alexa fluor 350, 405, 430, 488, 500, 514, 532, 546, 548, 555, 568, 594, 610, 633, 647, 660, 669, 680, 700, 750 ou 790, une ATTO, ATTO 590, 594, 610, 611x, 620, 633, 635, 637, 647, 647N, 655, 655, 665, 680, 700, 725, 740, une Allophycocyanine (APC), une APC conjuguée, une Cy, une APC-Cy7, une aminocoumarin, 10 une allophycocyanin (APC), APC-Cy7, une acridine orange, un 7-AAD, une azurite, AmCyanl , AcGFP1, Azami-Green, AsRed2, aminocoumarin, allophycocyanin, bromure d'éthidium bore-dipyrométhène BODIPY, BODIPY TMR, BODIPY 581/591, BODIPY TR, BODIPY-FL, BODIPY 630/650 ou 650/665, bromure d'Ethidium, une cellule luminescente, calcéine, coumarine, une cyanine Cy, Cy 2, Cy3, Cy3B, Cy 3,5, Cy 5, Cy 5,5 ou Cy 7, Cy3,5, 15 un colorant organique, un cascade blue chromomycin A3, un cerulean, un CyPet, un "DyLight Fluor", DyLight 350, 405, 488, 549, 550, 594, 633, 649, 650, 680, 750, 755 ou 800, DRAQ5, DAPI, DCFH, DHR, dKeima-Red, Dronpa-Green, DsRed monomer, DsRed2 ("RFP"), une enzyme luminescente, une EBFP, EBFP2, ECFP, Emerald, EYFP, E2-Crimson, une fluorescéine, FluoProbe, un FluoProbe 594, 647H, 682, 752, 782, FluorX, FAM, Fluorescein 20 FITC, un GFPuv, un hydroxycoumarin, un hoechst 33342 ou 33258, HcRed 1 , un HyPer, hydroxycoumarin, Hex, intercalant de l'ADN luminescent,l'iode de propidium, l'Indo-1 Fluo3, un J-Red, un Kusabira-Orange, Katushka (TurboFP635), une luciphérase, un lipide luminescent, un lanthanide trivalent Ln3+, Lucifer jaune, Lissamine Rhodamine B LDS 751, un lanthanide (Lanthane, Cérium, Praséodyme, Néodyme, Prométhium, Samarium, Europium, 25 Gadolinium, Terbium, Dysprosium, Holmium, Erbium, Thulium, Ytterbium, Lutécium), une megastokes, methoxycoumarin, mithramycin, un marqueur de fonctions cellulaires, une mCFP, mKeima-Red, mTFP1 (Teal), Midoriishi-Cyan, mCitrine, mBanana, mOrange, mOrange2, mKO, mStrawberry, mRFP1, mCherry, mKate2, mKate (TagFP635), mPlum, mRaspberry, mNeptune, Monochlorobimane, methoxycoumarin, un nanocristal semiconducteur, NBD R- 30 Phycoerythrin (PE), une protéine luminescente, fluorescente verte, rouge ou jaune, P3, Pacific Blue, Pacific Orange, PE-Cy5, PE-Cy7, PerCP, PhiYFP, PhiYFP-m, red 613, r-phycoerythrin (PE), rhodamine red-x, rox, red 613, rhodamine, la rhodamine B, SNARF, SYTOX, SYTOX Blue, SYTOX Green, SYTOX Orange, S65A, S65C, S65L, S65T, une substance luminescente contenue dans un kit d'étiquetage par anticorps tel un "Biotin Tag", "Fluoro Tag", "Immun 3042874 20 Probe" ou "Mix-n-Stain", un tissu luminescent, un Texas Red, une TOTO-3, TO-PRO-3, TruRed, TRITC X-Rhodamine, TOTO-1, TO-PRO-1, TO-PRO: Cyanine : Monomer, Thiazole Orange, TOTO-3, TO-PRO-3, T-Sapphire, TagBFP, TagCFP, TurboGFP, TagGFP, TagGFP2, Topaz, TurboYFP, TurboRFP, tdTomato DsRed-Express2, TagRFP, TurboFP602, 5 TurboFP635, TRITC, Tamara, Texas Red, TruRed, Venus, YOYO-1 Y66H, Y66F, Y66W, YPet, ZsGreenl, ZsYellowl , et une substance dérivée des substances luminescentes précitées ou ayant au moins un atome, une molécule, un groupement chimique luminescent en commun avec les substances luminescentes précitées. Dans un mode de réalisation de l'invention, la particule selon l'invention est associée à une 10 substance luminescente qui possède au moins une fonction chimique sélectionnée dans le groupe constitué des fonctions acide carboxylique, phosphorique, sulfonique esters, amide, cétone, alcool, phénol, thiol, amine, éther, sulfure, anhydride d'acide, halogénure d'acyle, amidine, nitrile, hydropéroxyde, imine, aldéhyde, peroxyde, et d'un dérivé acide, basique, oxydé, réduit, neutre, ou chargé positivement ou négativement de ces fonctions. 15 Dans un mode de réalisation de l'invention, la substance luminescence possède au moins une fonction chimique qui permet une liaison faible ou forte avec la nanoparticule d'oxyde de fer, telle qu'une fonction acide carboxylique. Dans un mode de réalisation de l'invention, la particule selon l'invention est associée à un composé pharmaceutique. 20 Dans un mode de réalisation de l'invention, la particule selon l'invention est associée à un composé pharmaceutique qui possède au moins une fonction chimique sélectionnée dans le groupe constitué des fonctions acide carboxylique, phosphorique, sulfonique esters, amide, cétone, alcool, phénol, thiol, amine, éther, sulfure, anhydride d'acide, halogénure d'acyle, amidine, nitrile, hydropéroxyde, imine, aldéhyde, peroxyde, et d'un dérivé acide, basique, 25 oxydé, réduit, neutre, ou chargé positivement ou négativement de ces fonctions. Dans un mode de réalisation de l'invention, le composé pharmaceutique possède une fonction chimique qui permet une liaison faible ou forte avec la nanoparticule d'oxyde de fer, telle qu'une fonction acide carboxylique. Dans un mode de réalisation de l'invention, le composé pharmaceutique est un composé anti- 30 cancéreux, antibactérien, antiinflammatoire, un vaccin, un anesthésiant, un analgésique, un antibiotique, un antidépresseur, un antidiurétique, un antihistaminique, un antihypertenseur, un antipyrétique, un antiviral, un antitussif, un anxiolytique, un bronchodilatateur, un diurétique, un laxatif, un psychotrope, un sédatif, ou un vasopresseur. 3042874 21 Dans un mode de réalisation de l'invention, le composé pharmaceutique contient un principe actif et éventuellement un excipient. Dans un mode de réalisation de l'invention, le composé pharmaceutique lorsqu'il est associé à la particule a une plus grande efficacité et/ou une moindre toxicité que lorsqu'il est seul. Cela 5 peut être dû au fait qu'il peut se dissocier de la particule et être activé de manière contrôlée, par exemple lorsqu'il a atteint l'organisme ou la partie de l'organisme souhaité telle qu'une tumeur ou une cellule tumorale. Dans un mode de réalisation de l'invention, la perturbation physico-chimique exercée sur la particule conduit à la dissociation du composé pharmaceutique de la nanoparticule d'oxyde de 10 fer. Dans un mode de réalisation, la dissociation du composé pharmaceutique de la nanoparticule est contrôlée par l'application d'une perturbation physico-chimique. Cela peut notamment permettre d'améliorer l'efficacité et/ou de réduire la toxicité d'un traitement thérapeutique ou d'un diagnostic. 15 Dans un mode de réalisation de l'invention, la perturbation physico-chimique est exercée sur la particule par un rayonnement, préférentiellement un rayonnement ionisant ou un champ magnétique, plus préférentiellement un champ magnétique alternatif. Dans un mode de réalisation de l'invention, le rayonnement est tel qu'il modifie de manière significative la NANOF, tel que cela est défini dans l'invention. 20 Dans un autre mode de réalisation de l'invention, le rayonnement est un champ magnétique continu, d'intensité préférentiellement comprise entre 0,01 mT et 100 T, 0,1 mT et 10 T, ou 1 mT et 1 T. Dans un mode de réalisation de l'invention, le rayonnement est un champ magnétique alternatif d'intensité préférentiellement comprise entre 0,01 mT et 100 T, 0,1 mT et 10 T, ou 1 mT et 1 25 T et de fréquence préférentiellement comprise entre 0,001 Hz et 1000 MHz, 0,01 Hz et 100 MHz, 0,1 Hz et 10 MHz, 1 Hz et 1 MHz, 10 Hz et 500 kHz, 100 Hz et 500 kHz, 1 kHz et 250 kHz, ou 10 kHz et 200 kHz.. Dans un mode de réalisation de l'invention, le rayonnement est un rayonnement ionisant 30 d'énergie supérieure à 1045, 1044, 1043, 10-12, 10-11, 10-10, 10-9, 10-8, 10-7, 10-6, - ^-5 10-2, 104, 1, 10, 102, 103, 104, 105, 106, 107, 108, 109, 1010, 10", 1U 104, 10-3, 1012, 1013, mg, ou mis Gray (Gy). Dans un mode de réalisation de l'invention, le rayonnement est un rayonnement ionisant d'énergie inférieure à 10'15, 1044, 10-13, 10-12, 10-11, 10-10, 10-9, 104, le, 10-6, 10-5 10-4, 10-3, 3042874 22 10-2, 10-1, 1, 10, 102, 103, ion, io5, 106, 107, 108, 109, 1010, 1011, 1012, 1013, 1014, ou 1015 Gray (Gy). Dans un mode de réalisation de l'invention, la perturbation physico-chimique exercée sur la particule selon l'invention est due à une variation de l'environnement de la particule. 5 Dans un mode de réalisation, la variation de l'environnement de la particule selon l'invention est une variation de pH de moins de 14, 13, 12, 11, 10, 9, 8, 7, 6, 5, 4, 3, 2, 1, 0,5, 0,2, 0,1, 0,01, 0,005, 0,001, 104, 10-5, 10-6, 10-7, 10-8, 10-9, 1010, 1011, 1012, ou 10-13 unités de pH de cet environnement ou d'au moins une substance contenue dans cet environnement. Dans un mode de réalisation de l'invention, la variation de l'environnement de la particule selon 10 l'invention est une variation de pH de plus de 14, 13, 12, 11, 10, 9, 8, 7, 6, 5, 4, 3, 2, 1, 0,5, 0,2, 0,1, 0,01, 0,005, 0,001, 104, 10-5, 10-6, 10-7, 10-8, 10-9, 10-10, 1011, 10-12, ou 10-13 unités de pH de cet environnement ou d'au moins une substance contenue dans cet environnement. Dans un mode de réalisation de l'invention, la variation de l'environnement de la particule selon l'invention est une variation de température de moins de 1010, 109, 108, 107, 106, 105, 104, 103, 15 500, 250, 150, 100, 50, 40, 20, 30, 10, 5, 1, 0,1, 0,01, 0,001, i0-5, 10-6, i0-7, 104, io-9, 10- 10, 10-11, 1,12, u ou 10-13 °C de cet environnement ou d'au moins une substance contenue dans cet environnement. Dans un mode de réalisation de l'invention, la variation de l'environnement de la particule selon l'invention est une variation de température de plus de 1010, 109, 108, 107, 106, 105, 104, 103, 20 500, 250, 150, 100, 50, 40, 20, 30, 10, 5, 1, 0,1, 0,01, 0,001, 104, 10-5, 10-6, 10-7, 10-8, 10-9, 10- 10 10-11, 1u ,12, ou 10-13 °C de cet environnement ou d'au moins une substance contenue dans cet environnement. Dans un mode de réalisation de l'invention, la variation de l'environnement de la particule selon l'invention est une variation de potentiel standard de moins de 103, 500, 100, 10, 5, 4, 3, 2, 1, 25 0,5, 0,4, 0,3, 0,2, 0,1, 0,01, 0,001, 104, 10-5, de cet environnement ou d'au moins une substance contenue dans cet environnement. Dans un mode de réalisation de l'invention, la variation de l'environnement de la particule selon l'invention est une variation de potentiel standard de moins de 103, 500, 100, 10, 5, 4, 3, 2, 1, 0,5, 0,4, 0,3, 0,2, 0,1, 0,01, 0,001, 104, 10-5, 10-6, 10-7, 10-8, 10-9, 1010, 1011, 1012, ou 1013 Volt 30 de cet environnement ou d'au moins une substance contenue dans cet environnement. Dans un mode de réalisation de l'invention, la variation de l'environnement de la particule selon l'invention est une variation de la concentration d'au moins une substance de cet environnement de plus de 1010, 109, 108, 107, 106, 105, 104, 103, 500, 250, 150, 100, 50, 40, 20, 30, 10, 5, 1, 0,1, 0,01, 0,001, 10-4, 10-5, 10-6, 10-7, 10-8, 10-9, 1010, 10-11, 10-12, ou 1043 mole par litre, micromole 10-6, o-7, 10-9, 10-10, 1012, ou 10-13 Volt 3042874 23 par litre, nanomole par litre, mole par millilitre, micromole par millilitre, nanomole par millilitre, mole par mètre cube, mole par décimètre cube, mole par centimètre cube, ou mole par millimètre cube. Dans un mode de réalisation de l'invention, la variation de l'environnement de la particule selon 5 l'invention est une variation de composition chimique d'au moins une substance de cet environnement de moins de 1010, 109, 108, 107, 106, 105, 104, 103, 500, 250, 150, 100, 50, 40, 20, 30, 10, 5, 1, 0,1, 0,01, 0,001, 104, 10-5, o-6, o-7, 10-8, o-9, 100, 10-11, 10-12, ou 1043 mole par litre, micromole par litre, nanomole par litre, mole par millilitre, micromole par millilitre, nanomole par millilitre, mole par mètre cube, mole par décimètre cube, mole par centimètre 10 cube, ou mole par millimètre cube. Dans un mode de réalisation de l'invention, la variation de l'environnement de la particule selon l'invention est un changement d'au moins 1, 2, 3, 4, 5, 10, 25, 50, 100, 500, 103, 104, 105, 106, 107, 108, 109, 1010 substance(s) de cet environnement où ce changement peut être une modification chimique ou structurale et/ou l'apparition ou la disparition de substance(s) de cet 15 environnement. Dans un mode de réalisation de l'invention, la variation de l'environnement de la particule selon l'invention est la variation de composition chimique de moins de 2, 3, 4, 5, 10, 25, 50, 100, 500, 103, 104, 105, 106, 161 07, 108, 109, ou 1010 substances de cet environnement où cette variation peut être une modification chimique ou structurale et/ou l'apparition ou la disparition de 20 substance(s) de cet environnement. La présente invention concerne également un procédé in vitro de détection de variation de luminescence, comprenant une étape de détection de variation de luminescence de la particule selon l'invention. Dans un mode de réalisation du procédé in vitro de détection de variation de luminescence selon 25 l'invention, la variation de luminescence est mesurée durant un intervalle de temps inférieur à une heure, une minute, ou une seconde. Dans un autre mode de réalisation du procédé in vitro de détection de variation de luminescence selon l'invention, la variation de luminescence est mesurée localement autour de la particule, de préférence à une distance mesurée à partir du centre de la particule inférieure à 1 cm3, 1 30 mm3, OU 0,1 MM3. Dans un autre mode de réalisation du procédé in vitro de détection de variation de luminescence selon l'invention, la variation de luminescence est une augmentation continue de luminescence de la substance luminescente, préférentiellement durant au moins une seconde, une minute, ou une heure. 3042874 24 Dans un autre mode de réalisation du procédé in vitro de détection de variation de luminescence selon l'invention, on détecte la dissociation de la substance luminescente de la NANOF. Dans un autre mode de réalisation de l'invention, le procédé de détection de la variation de luminescence selon l'invention est appliqué pour détecter au moins un paramètre 5 physiologique, préférentiellement la température, le pH, l'environnement de la nanoparticule d'oxyde de fer. Dans un autre mode de réalisation, le procédé de détection de la variation de luminescence selon l'invention est appliqué pour détecter un rayonnement tel que défini ci-dessus. Dans un autre mode de réalisation du procédé in vitro de détection de variation de luminescence 10 selon l'invention, l'intensité de luminescence de la particule selon l'invention est augmentée par application d'un rayonnement tel que défini ci-dessus. Dans un autre mode de réalisation du procédé in vitro de détection de variation de luminescence selon l'invention, l'intensité de luminescence de la substance luminescente augmente par variation de l'environnement de la particule. 15 La présente invention concerne également un dispositif comprenant : - la particule selon l'invention, dans laquelle le composé est une substance luminescente, et - un système de détection d'une variation de luminescence. De préférence, le dispositif selon l'invention comprend une substance luminescente associée à 20 la particule dont la luminescence est spontanée et un système de détection permettant de mesurer la variation de luminescence de la substance luminescente associée à la particule. De préférence également, le dispositif selon l'invention comprend une substance luminescente associée à la particule dont la luminescence est induite par une première source d'excitation et un système de détection permettant de mesurer la variation de luminescence de la substance 25 luminescente associée à la particule. La première source d'excitation induit la luminescence de la substance luminescente associée à la particule. Elle peut être une source lumineuse, monochromatique ou polychromatique, fonctionnant en continu ou par impulsion. Elle produit préférentiellement une excitation monophotonique ou multiphotonique et émet à une longueur d'onde préférentiellement 30 comprise entre 300 nm et 1500 nm. Elle peut être un laser, tel qu'un laser cristallin, le laser Yag émettant à 1064 nm, un laser à colorant, un laser à gaz, une diode laser, un laser à électrons libres ou un laser à fibre. Elle peut également être une lampe, telle qu'une lampe halogène. Le système de détection est un matériel ou ensemble de matériels permettant de détecter la variation de luminescence de la substance luminescente associée à la particule. Il peut 3042874 25 contenir un appareil permettant de sélectionner la longueur d'onde du rayonnement émis par ladite sonde tel qu'un analyseur spectral de longueur d'onde, un spectromètre, un capteur photosensible dont la résistance varie en fonction de l'intensité du rayonnement lumineux capté (cellules photoélectrique, photovoltaïque ou photorésistante par exemple), un scintillateur, un 5 photomultiplicateur, un channeltron, un capteur photographique, un détecteur permettant une analyse dispersive en énergie, un détecteur de rayonnement infrarouge, un photodétecteur. Dans un mode de réalisation de l'invention, le dispositif selon l'invention contient également une deuxième source d'excitation, telle qu'une source de rayonnement, préférentiellement une source de rayons ionisants ou, une source de champ magnétique, préférentiellement un champ 10 magnétique alternatif. Cette deuxième source d'excitation peut permettre d'induire une variation de luminescence de la substance luminescente associée à la particule. Dans un autre mode de réalisation de l'invention, le dispositif selon l'invention comprend un montage optique contenant au moins un matériel permettant de transporter un signal lumineux, comme une fibre optique, un microscope, une lentille, qui peut(peuvent) être utilisé(s) pour 15 transporter la lumière d'une source d'excitation vers la substance luminescente associée à la particule, pour exciter la substance luminescente, pour collecter la luminescence de la substance luminescente et/ou pour transporter la luminescence de la substance luminescente vers le système de détection. Dans un autre mode de réalisation de l'invention, le dispositif selon l'invention comprend un 20 ou plusieurs système(s) de détection utilisé(s) pour détecter au moins un paramètre de la particule selon l'invention, la présence d'au moins une substance/isotope de faible fréquence/abondance naturelle, les propriétés d'un rayonnement telles que la fréquence, l'intensité, l'énergie d'un rayonnement électromagnétique ou ionisant, un métal de transition, ou une substance d'intérêt médical. Le système de détection selon l'invention peut contenir un 25 TIMS (spectromètre de masse thermo-ionisation à source solide) ou un ICP-MS (spectromètre de masse couplé à un plasma inductif), un détecteur d'isotope radioactif (appelé aussi un radioisotope) tel qu'un instrument nucléaire détectant des rayonnements, un détecteur à gaz, à semiconducteur, à scintillations inorganiques, à scintillations organiques liquides, ou à scintillations organiques solides, un photomultiplicateur, un compteur Geiger, une sonde de 30 paramètre physiologique, telle qu'une sonde de température ou de pH, ou une sonde de détection du champ magnétique. Dans un mode de réalisation de l'invention, le dispositif selon l'invention permet à la particule selon l'invention de passer d'un état inactivé à un état activé, où cette activation peut notamment 3042874 26 se traduire par la variation d'au moins une propriété de luminescence de la substance luminescente. Dans un mode de réalisation de l'invention, l'activation dudit dispositif se fait lorsque la particule selon l'invention est activée. 5 Dans un mode de réalisation de l'invention, l'activation du dispositif selon l'invention et/ou de la particule selon l'invention se traduit par une variation d'au moins une propriété de luminescence de la particule qui est mesurable en l'absence d'une deuxième source d'excitation et le dispositif n'a alors pas besoin de contenir une deuxième source d'excitation. Cette situation peut par exemple se produire lorsque la variation de l'environnement de la particule induit une 10 variation de luminescence. Dans un mode de réalisation de l'invention, l'activation du dispositif selon l'invention et/ou de la particule selon l'invention se traduit par une variation d'au moins une propriété de luminescence de la particule qui n'est mesurable qu'en présence d'une deuxième source d'excitation et une deuxième source d'excitation est alors incluse dans le dispositif. 15 Dans un mode de réalisation de l'invention, le dispositif selon l'invention fonctionne suivant les séquences suivantes: la luminescence de la substance luminescente associée à la particule (séquence 1), la variation de luminescence de la substance luminescente associée à la particule (séquence 2), et la détection de cette variation de luminescence (séquence 3). Habituellement, ces séquences sont successives et la séquence 3 a lieu quasi-simultanément aux séquences 1 20 et/ou 2 puisqu'il est souhaitable de mesurer la variation de luminescente juste après l'excitation de la particule afin d'éviter des pertes de luminescence. La durée séparant la séquence 3 des séquences 1 et/ou 2 peut être de moins d'une minute, préférentiellement de moins d'une seconde, le plus préférentiellement de moins d'un centième de seconde. Il peut par ailleurs arriver que les séquences 1 et 2 aient lieu simultanément, par exemple lorsqu'un rayonnement 25 induit à la fois la luminescence et la variation de luminescence de la particule, ou que la séquence 1 ait lieu après la séquence 2. Dans un mode de réalisation de l'invention, la particule selon l'invention et/ou le dispositif selon l'invention peut(peuvent) servir à mesurer la présence de la particule et sa distribution spatiale. Dans ce cas, un rayonnement tel que défini ci-dessus peut être utilisé pour accroître la 30 luminescence de la particule et la rendre plus facilement détectable par le dispositif selon l'invention. Par ailleurs, un système optique comprenant une fibre optique que l'on déplace horizontalement au-dessus d'un échantillon contenant la particule selon l'invention peut être utilisé pour mesurer la distribution spatiale de la particule. Il peut alors être possible d'établir 3042874 27 une relation entre une variation spatiale de luminescence de la particule et sa distribution dans un milieu donné. La présente invention concerne également une composition pharmaceutique comprenant au moins une particule selon l'invention, éventuellement associée à un véhicule 5 pharmaceutiquement acceptable. Dans un mode de réalisation préféré de la composition pharmaceutique selon l'invention, le composé est un composé pharmaceutique. Dans un mode de réalisation préféré de l'invention, la composition pharmaceutique selon l'invention est utilisée dans la prévention ou le traitement d'une maladie, préférentiellement le 10 cancer. Selon un autre aspect de l'invention, la particule selon l'invention est utilisée à titre de médicament, notamment pour des applications médicales, vétérinaires ou végétales. La présente invention concerne également une méthode de traitement d'une maladie, notamment le cancer, chez un individu, dans laquelle on administre à l'individu une quantité 15 thérapeutiquement active d'une particule selon l'invention. La présente invention concerne également une composition diagnostique comprenant au moins une particule selon l'invention. Dans un mode de réalisation préféré de la composition diagnostique selon l'invention, le composé est une substance luminescente telle que définie ci-dessus. 20 Dans un mode de réalisation de l'invention, la particule selon l'invention est utilisée à titre d'agent diagnostic, ou de sonde intra-vitale. La présente invention concerne également une méthode de diagnostic dans laquelle on administre à un individu une particule selon l'invention. La présente invention concerne également un dispositif médical comprenant au moins une 25 particule selon l'invention, dans laquelle le composé est de préférence un composé pharmaceutique. Dans un mode de réalisation de l'invention, le dispositif médical selon l'invention est utilisé pour des applications médicales, vétérinaires ou végétales, notamment dans le traitement d'une maladie comme le cancer. 30 La présente invention concerne également une composition cosmétique comprenant au moins une particule selon l'invention dans laquelle le composé est un principe actif cosmétique, éventuellement associée à un véhicule cosmétiquement acceptable. Selon un autre aspect de l'invention, la particule selon l'invention est utilisée à titre d'agent cosmétique. 3042874 28 Selon un autre aspect de l'invention, la particule selon l'invention comprenant un composé luminescent est utilisée à titre de sonde pour détecter une variation de luminescence ou une variation d'une propriété de la NANOF, de la substance luminescente et/ou de l'environnement de la particule. 5 Dans un mode de réalisation de l'invention, la particule selon l'invention comprenant un composé luminescent est utilisée à titre de sonde pour détecter la dissociation de la substance luminescente de la NANOF et/ou la modification chimique de la NANOF. Dans un mode de réalisation de l'invention, la particule selon l'invention comprenant un composé luminescent est utilisée à titre de sonde pour détecter un rayonnement tel que défini 10 dans l'invention. Dans un mode de réalisation de l'invention, la sonde selon l'invention comprenant la particule associée au composé luminescent peut être utilisée in vivo, ex vivo ou in vitro, dans le cadre de recherches à visées médicales ou non, notamment d'un traitement, d'un diagnostic et/ou à l'intérieur, à la surface ou à l'extérieur d'une substance, préférentiellement biologique. 15 Dans un mode de réalisation de l'invention, la particule selon l'invention comprenant un composé luminescent est utilisée à titre de sonde pour détecter un état physiologique particulier qui est différent de la normale, préférentiellement résultant d'une maladie ou d'une opération médicale. Selon un mode de réalisation de l'invention, la particule selon l'invention est utilisée à titre de 20 sonde pour détecter un état physiologique particulier qui est différent de celui d'un sujet dans son état normal. Cet état physiologique particulier peut résulter d'une maladie, d'une opération médicale, de l'exposition de cet organisme à une substance ou rayonnement, d'une fièvre, d'un cancer, d'une réponse du système immunitaire. Il peut aussi être n'importe quel état atteint par un sujet lors d'une opération ou intervention médicale, un traitement, un diagnostic, une 25 opération chirurgicale, une séance de biopsie, de cytoponction, d'endoscopie, d'IRM, de scanner, de coloscopie, de scintigraphie, de TEP-SCAN, de rayons X, de chimiothérapie, d'hyperthermie telle que l'hyperthermie magnétique. Pour ce faire, la particule peut être mise en interaction, en contact, en association avec un organisme ou administrée à cet organisme étant dans un état physiologique particulier. Cela peut induire une variation de la luminescence 30 de la particule différente de celle observée lorsque l'organisme est dans son état normal et permettre ainsi une détection de cet état physiologique particulier. Par exemple, la particule peut être introduite dans la tumeur d'un patient subissant un traitement par hyperthermie et la variation de luminescence mesurée peut être différente de celle observée en absence de traitement, permettant ainsi de mettre en évidence l'activation du traitement. 3042874 29 Dans un mode de réalisation de l'invention, la particule selon l'invention comprenant un composé luminescent, est utilisée à titre de sonde pour détecter l'association, le marquage, le ciblage, la délivrance de la particule, de la NANOF ou de la substance luminescente. Selon un mode de réalisation de l'invention, la particule selon l'invention est utilisée pour 5 détecter le marquage, le ciblage, la délivrance d'une substance. Pour réaliser le marquage, la particule peut être associée à cette substance. Pour cibler une substance, la particule peut être envoyée ou guidée vers cette substance, par exemple en accrochant à la particule un anticorps qui reconnait spécifiquement cette substance ou un appliquant un champ magnétique orienté dans la direction de cette substance. Pour délivrer une substance, la particule peut être associée 10 à cette substance et être délivrée à un endroit donné. Le marquage, ciblage, délivrance de cette substance peut(peuvent) alors être observé(s) à partir d'une variation de luminescence caractéristique se produisant lors du marquage, ciblage, délivrance. Dans un mode de réalisation de l'invention, la particule selon l'invention comprenant un composé luminescent est utilisée à titre de sonde pour détecter le mélange, le retrait de la 15 particule d'un milieu. La présente invention concerne également l'utilisation de la particule selon l'invention à titre de sonde pour détecter le retrait de certaines substances d'un matériau, organisme, milieu, notamment dans le cadre d'une détoxification ou pour isoler, purifier ces substances. Pour ce faire, la particule peut être accrochée à ces substances et les complexes ainsi formés peuvent 20 être retirés du matériau, organisme, milieu, en utilisant par exemple un champ magnétique. Ce retrait peut être observé à partir de la variation de luminescence caractéristique se produisant lors du retrait. La présente invention concerne également l'utilisation de la particule selon l'invention à titre de sonde pour suivre le mélange de certaines substances à un matériau, organisme, milieu. Pour 25 ce faire, ladite sonde peut être accrochée à ces substances et les complexes ainsi formés peuvent être mélangés à un matériau, organisme, milieu, en utilisant un champ magnétique. Ce mélange peut être observé à partir de la variation de luminescence caractéristique se produisant lors du mélange. Dans un mode de réalisation de l'invention, la particule selon l'invention comprenant un 30 composé luminescent est utilisée à titre de sonde pour détecter un état particulier qui est différent d'un état normal, tel qu'un niveau élevé de pollution, de radioactivité, de toxicité. Selon un mode de réalisation de l'invention, la particule selon l'invention est utilisée à titre de sonde pour détecter un état particulier qui est différent d'un état normal, par exemple un état dû à certains paramètres tels qu'un niveau de radioactivité, de pollution, de rayonnement, de 3042874 30 toxicité différent, préférentiellement plus élevé que la normale. Pour ce faire, la particule peut être placée dans une zone ayant un niveau de ces paramètres différent, préférentiellement plus élevé que la normale. Cela peut induire une variation de luminescence différente de celle observée dans une zone ayant un niveau normal de ces paramètres et ainsi permettre la détection 5 d'un niveau de ces paramètres différent, préférentiellement plus élevé que la normale. La présente invention concerne également l'utilisation de la particule selon l'invention à titre de sonde pour détecter l'efficacité d'une transfection ou magnétofection. Dans ce cas, de l'ADN ou ARN peut être associé à la particule et transfecté dans des cellules en présence ou non d'un champ magnétique. L'efficacité de ces mécanismes peut être mise en évidence à partir de la 10 variation de luminescence caractéristique se produisant lors de la transfection ou magnétofection. La présente invention concerne également l'utilisation de la particule selon l'invention à titre de sonde pour détecter l'internalisation de la particule, par exemple dans une cellule ou une organelle où cette internalisation peut être observée à partir d'une variation de luminescence 15 caractéristique se produisant lors de cette internalisation. La présente invention concerne également l'utilisation de la particule selon l'invention à titre de sonde et/ou pour détecter la dissociation d'une substance de la particule et/ou sa diffusion suite notamment à l'application d'un rayonnement ou à la variation de l'environnement de la particule. Le décrochage de cette substance et/ou sa diffusion peut(peuvent) être mis en 20 évidence à partir de la variation de luminescence caractéristique qu'il(s), elle induit(induisent). Dans un mode de réalisation de l'invention, la particule selon l'invention ou la substance luminescente subit une variation de luminescence qui peut être utilisée pour détecter au moins un paramètre suivant: (i), une variation de l'environnement de la particule, NANOF ou substance luminescente telle que définie dans l'invention, (ii) un rayonnement tel que défini 25 dans l'invention, (iii), la dissociation du composé de la NANOF et/ou sa diffusion, ou (iv), la distribution de la particule. Pour permettre cette détection, une relation peut être établie entre la variation de luminescence et au moins l'un de ces paramètres, soit en utilisant une relation connue ou déterminée soit à l'aide d'au moins un système de détection permettant de mesurer au moins l'un de ces paramètres. 30 La présente invention concerne également une particule comprenant au moins une nanoparticule d'oxyde de fer ferrimagnétique associée à au moins un composé, dans laquelle le composé se dissocie de la nanoparticule d'oxyde de fer et/ou se modifie chimiquement suite à une perturbation physico-chimique exercée sur la particule et la nanoparticule d'oxyde de fer est synthétisée par une bactérie magnétotactique et ne comprend pas de matière carbonée ou 3042874 31 organique provenant de la bactérie. Dans ce cas, la particule peut comprendre la matière minérale provenant de la bactérie. DESCRIPTION DE LA FIGURE 5 Figure 1 : Figure schématique indiquant la fabrication et le fonctionnement de la particule. Sous l'effet d'un rayonnement ionisant ou d'une variation de l'environnement de la particule, le composé se dissocié de la NANOF et/ou se modifie chimiquement. 3042874 32 EXEMPLES EXPERIMENTAUX : Signification des abréviations. Dans la description des exemples expérimentaux, MC désigne des chaînes de magnétosomes extraites des bactéries magnétotactiques non luminescentes cultivées en absence de rhodamine 5 B, MCR400 désigne des chaînes de magnétosomes extraites de bactéries magnétotactiques synthétisées en présence de 400 12\4 de rhodamine B. BNF-DiI et MC-DiI désignent respectivement des BNF-Starch plain (Micromod 10-00-102) et magnétosomes en chaînes préparés en présence de DiI (Sigma 42364 ; 1,1 '-Dioctadecy1-3,3,3 ' ,3 ' -tetramethylindocarbocyanine perchlorate). Le surnageant des MCR400, BNF-DiI et MC-DiI est le liquide 10 retiré après avoir attiré les différentes nanoparticules d'oxyde de fer à l'aide d'un aimant au Néodinium de 0,6 T. Exemple 1: Synthèse et caractéristiques des MC et MCR400. Les suspensions de MCR400 et de MC ont été préparées selon le protocole expérimental suivant : Les bactéries magnétotactiques Magnetospirillum magneticum AMB-1 ont été 15 obtenues à l'ATCC (ATCC 700274) et ont été cultivées dans des conditions microanaérobiques à la température de 30°C dans un milieu de culture liquide légèrement modifié par rapport au milieu MSGM (Milieu ATCC 1653). Dans un litre, ce milieu de culture contient 0,68 g de potassium phosphate monobasique, 0,85 g de succinate de sodium, 0,57 g de tartrate de sodium, 0,083 g d'acétate de sodium, 225 1.1,1 de résazurine à 0,2%, 0,17 g de nitrate de 20 sodium, 0,04 g d'acide L-ascorbique, 2 ml d'une solution de quinate de fer à 10 mM, 10 ml d'une solution de vitamines de Woolf et 5 ml d'une solution de minéraux de Woolf. Pour préparer les MC, aucune solution de rhodamine n'est ajoutée au milieu de culture. Pour préparer les MCR400, 100 mL d'une solution de rhodamine B 4 mM sont introduits dans le milieu de culture des bactéries. Pour préparer les MCR20, 5 mL d'une solution de rhodamine B 4 mM 25 sont introduits dans le milieu de culture des bactéries. Le pH du milieu de culture est ajusté à 6,85 en utilisant une solution de soude à 1M. Les bactéries sont collectées pendant la phase stationnaire et les bactéries sont concentrées à l'aide d'une colonne (mPES, 500KDa) de filtration à flux tangentielle avec un débit de 950 mL/min puis lavées 5 fois pendant 30 minutes avec une solution de tampon phosphate salin à pH 7,4 (137 mM NaC1, 2,7 mM KC1, 10 mM 30 Na2HPO4, 1,76 mM KH2PO4). Les bactéries sont collectées par centrifugation à 4 000 tours par minute pendant 1 heure, le surnageant est retiré et les bactéries sont re-suspendues dans 50 mM d'une solution tampon de Tris-HC1 à pH 7,4 et diluées jusqu'à l'obtention d'une densité optique de 5 à 600 mn. Afin d'extraire les chaînes de magnétosomes, cette suspension est soniquée à 5°C pendant 60 minutes à 30 W (avec un pulse de 2 sec et un intervalle entre pulses de 1 sec) 3042874 33 pour lyser les membranes cellulaires, isolant ainsi les chaînes de magnétosomes des bactéries. Après sonication, les chaînes de magnétosomes sont isolées magnétiquement des débris cellulaires à l'aide d'un aimant de néodyme. Le surnageant contenant les débris cellulaires est retiré et les chaînes de magnétosomes sont lavées cinq fois magnétiquement à l'aide d'une 5 solution tampon de Tris-HCI 50 mM à pH 7,4 puis quinze fois avec de l'eau Millipore®. Elles sont finalement resuspendues dans de l'eau stérile Millipore® pour obtenir une suspension de MCR400, de MCR20 ou de MC. L'association de la rhodamine B aux MCR400 est mise en évidence par le spectre d'absorption d'une suspension de MCR400 à une concentration en fer de 40gg/mL. Ce spectre présente un 10 épaulement à 550 nm, absent dans le spectre d'absorption des MC et correspondant à la longueur d'onde d'absorption maximale de la rhodamine B. Par ailleurs, le surnageant de la suspension des MCR400 absorbe peu à la longueur d'onde d'absorption de la rhodamine B. Ceci confirme que l'absorption de la rhodamine B dans la suspension de MCR400 provient de la rhodamine B associée aux magnétosomes. Cette association peut aussi être révélée par les 15 spectres d'émission de fluorescence des MCR400. En effet, la suspension de MCR400, excitée à 405 nm, a un maximum d'intensité de fluorescence à 569 nm, une longueur d'onde légèrement inférieure à celle correspondant à l'intensité maximum de fluorescence de la rhodamine B qui est de 576 nm. Cette différence pourrait s'expliquer par l'association de la rhodamine B et des chaînes de magnétosomes qui modifierait légèrement la longueur d'onde d'émission des 20 MCR400 par rapport à celle de la rhodamine B. Par ailleurs, le spectre infrarouge des MCR400 que nous avons mesuré révèle la présence de bande de déformation et de vibration caractéristiques des MC (Amide I à 1650 cm-1, amide II à 1530 cm-1, lipopolysaccharides (LPS) ou phospholipides à 1050 cm-1 et à 1250 cm-1, maghémite à 580 cm-1) ainsi que ceux caractéristiques de la rhodamine B (acide carboxylique à 1700 cm 1, alcène à 1475 cm-let à 680 25 cm-1, éther à 1250 cm-1 et à 1175 cm-1, amine III à 1125 cm-1). Ces résultats semblent donc confirmer que la rhodamine B est soit adsorbée à la surface des magnétosomes soit complexée aux magnétosomes, possiblement grâce à la fonction acide carboxylique de la rhodamine B. Une expérience a également permis de déterminer le nombre de molécules de rhodamine B présentes sur ou dans chaque magnétosome. Pour cela, les MCR400 ont été mis en présence 30 d'acide chlorhydrique à pH = 2 afin de libérer la rhodamine B des magnétosomes et de transformer l'oxyde de fer en ions fer (III) et fer (II). Le spectre de fluorescence des MCR400 ainsi traités suggère que la rhodamine B est bien libérée des magnétosomes puisque le pic de luminescence est à 582 nm (la longueur d'onde d'émission de la rhodamine B libre en solution à pH 2) et non pas à 568 nm (la longueur d'onde d'émission de la rhodamine B associée aux 3042874 34 magnétosomes dans les MCR400). A partir de l'intensité de luminescence de la rhodamine B libérée des magnétosomes (- 0.56 u. a.), une concentration en rhodamine B de 750 nmol/L est estimée à partir d'une courbe d'étalonnage représentant la variation de luminescence de la rhodamine B seule en solution à pH = 2 en fonction de la concentration en rhodamine B. 5 Connaissant la concentration des magnétosomes en suspension de -166 ptg/mL et la masse d'un magnétosomes de 6,25 10-16 g, le nombre de molécules de rhodamine B associées aux magnétosomes dans les MCR400 est estimé à -178. Nous pouvons conclure de cet exemple que : (i) Nous avons présenté une méthode de fabrication des MCR400. 10 (ii) Nous avons mis en évidence l'association de la rhodamine B aux magnétosomes dans les MCR400. (iii) Les MCR400 sont caractérisés par un pic d'absorption de longueur d'onde similaire à celle de la rhodamine B et par un pic d'émission à une longueur d'émission différente de celle de la rhodamine B d'environ 7-10 nm. 15 Exemple 2: Synthèse et propriétés des MC-Dil et BNF-Dil. Les suspensions de MC-DiI et BNF-DiI sont préparées, respectivement à partir d'une suspension de MC et de BNF-starch, préalablement concentrée à 25 mg/mL en oxyde de fer par centrifugation à 14 000 tours par minutes pendant 30 minutes à 5°C. Une solution stock de DiI à 5 mg/mL est d'abord préparée dans de l'éthanol absolu préalablement distillé. 5 mg d'oxyde 20 de fer des suspensions de MC et de BNF-starch sont ensuite introduits dans 2001AL d'éthanol absolu distillé puis mélangés à 2,5 mg de DiI provenant de la solution stock. Le mélange est soniqué à 30W pendant 10 min (pulse de 2 sec.), à l'abri de la lumière et à une température comprise entre 5 et 10 °C. Un volume d'lmL d'eau stérile Millipore® est ajouté à la suspension soniquée puis l'échantillon est laissé sous agitation magnétique pendant 1h à température 25 ambiante et à l'abri de la lumière. Par la suite, ce mélange est conservé à 5 °C pendant 24 heures. Le mélange est soniqué à 30W pendant 10 min (pulse 2 sec.) à l'abri de la lumière et à une température comprise entre 5 et 10 °C. Les suspensions de MC-DiI et BNF-DiI sont concentrées par centrifugation à 14 000 tours par minutes pendant 30 minutes à 5°C puis lavées cinq fois à l'éthanol 0,5% et quinze fois à l'eau stérile Millipore®. Elles sont finalement re- 30 suspendues dans de l'eau stérile Millipore® pour obtenir des suspensions de MC-DiI ou de BNF-DiI. Les spectres d'absorption du DiI présentent deux maximums à 560 nm et 520 nm. Les BNFDii présentent trois pics d'absorption à des longueurs d'onde différentes à 595 nm, à 535 nm et 3042874 à 490 nm. Le surnageant des BNF-DiI n'absorbe pas aux longueurs d'onde d'absorption du DiI. Les spectres d'émission du DiI excité à 530 nm présentent deux pics d'intensité maximale à 640 nm et 591 nm. Comme pour les spectres d'absorption, un décalage spectral est observé entre les spectres d'émission du BNF-DiI excité à 530 nm dont les pics d'intensité maximale 5 sont à 670 nm et 600 nm et ceux du DiI. Par ailleurs, le surnageant des BNF-DiI n'émet pas d'intensité de luminescence aux longueurs d'onde d'émission du DiI. Les décalages spectraux observés en absorption et émission entre BNF-DiI et DiI suggèrent une modification du DiI lorsqu'il est associé aux BNF. L'absence d'absorption et d'émission du surnageant des BNFDiI suggère l'absence de DiI dans ce surnageant et l'association du DiI aux BNF dans les BNF- 10 DiI. Les MC-DiI présentent un comportement relativement similaire aux BNF-DiI avec deux pics d'absorption à 570 nm et 520 nm, deux pics d'émission à 680 nm et 600 nm. Comme pour les BNF-DiI, les différences observées entre les pics d'absorption et d'émission du MC-DiI et ceux du DiI suggèrent une modification du DiI lorsqu'il est associé aux MC. L'absence d'absorption 15 et d'émission du surnageant des MC-DiI suggère l'association du DiI aux MC dans les MCDiI. Nous pouvons conclure de cet exemple que : (i) Nous avons présenté une méthode de fabrication des BNF-DiI et des MC-DiI (ii) Nous avons mis en évidence l'association du DiI aux BNF et aux MC. 20 (iii) Les BNF-DiI et MC-DiI sont caractérisés par des pics d'absorption et d'émission dont les longueurs d'onde sont différentes de celles du DiI. Exemple 3 : Utilisation des MCR400 comme sonde de température. Une solution de rhodamine B de concentration 5 itM et de pH 7 contenue dans un volume de 800 itL, est excitée à 405 nm et chauffée à différentes températures pendant 30 minutes à l'aide 25 d'un bain chauffant à sec. Lorsque la température de cette solution augmente de 20 °C à 80 °C, la longueur d'onde correspondant au maximum de luminescence de la rhodamine B reste relativement inchangée alors que l'intensité maximale de luminescence de rhodamine B diminue fortement de 73% en accord avec des résultats précédemment publiés (Journal of Luminescence, Vol. 27, P. 455 (1982)). Une suspension de MCR400 de concentration 250 30 lig/mL en oxyde de fer et de pH 7, contenue dans un volume de 800 est excitée à 405 nm et chauffée à différentes températures pendant 30 minutes à l'aide d'un bain chauffant à sec. Les MCR400 excités à 405 nn-i produisent une intensité maximale de luminescence à 569 nm. Le comportement des MCR400 est différent de celui de la rhodamine B. En effet, entre 20°C et 3042874 36 80°C, le maximum du pic de luminescence est observé à 569 nm et l'intensité de luminescence des MCR400 augmente fortement de 66%. L'intensité de luminescence de la rhodamine B serait initialement atténuée lorsque la rhodamine B est associée aux magnétosomes et augmenterait avec la dissociation de la rhodamine B des magnétosomes sous l'effet d'une augmentation de 5 température. La dissociation de la rhodamine B des MCR400 par chauffage est confirmée par des mesures d'absorption. Des suspensions de MCR400 de concentration 40 pg/mL en oxyde de fer sont chauffées pendant une période de 0 à 240 minutes à pH 7 et l'absorption du surnageant des MCR400 est mesurée à 550 nm. Les variations de l'absorption du surnageant des MCR400 sont 10 mesurées en fonction du temps et de la température de chauffage. Plus la suspension de MCR400 est chauffée longtemps ou à une température élevée, plus l'absorption du surnageant est élevée. A 20 °C, l'absorption du surnageant des MCR400 augmente de 0 à -0.004 en 240 minutes. A 60 °C, l'absorption du surnageant augmente de -0,01 à -0,028 en 240 minutes. A 90 °C, l'absorption du surnageant augmente de -0,022 à -0,044 en 240 minutes. Lorsque les 15 MSR400 sont chauffés à différentes températures pendant 240 minutes, la concentration en rhodamine B dans le surnageant des MCR400 augmente de 20 nM à 20 °C à 560 nM à 90 °C. Nous pouvons conclure de cet exemple que : (i) Il est possible d'établir une relation entre la variation de l'intensité de luminescence et la variation de température des MCR400 et donc d'utiliser les MCR400 comme sonde de 20 température. (ii) L'intensité de luminescence des MCR400 augmente avec l'augmentation de température, un comportement opposé à celui de la rhodamine B libre en solution. Cela peut notamment permettre de distinguer entre la présence de rhodamine B libre ou de rhodamine B associée aux magnétosomes. 25 (iii) L'augmentation de luminescence des MCR400 avec la température peut être attribuée à la dissociation de la rhodamine B des MCR400 lorsque ces derniers sont chauffés. (iv) La quantité de rhodamine B dissociée des magnétosomes par chauffage peut être évaluée par des mesures d'absorption. Exemple 4 : Utilisation des MCR400 comme sonde de détection d'irradiation. 30 Trois suspensions, maintenues à pH 7 et à une température de 25 °C, contenant soit des MCR400 de concentration 400 pg/mL en oxyde de fer, soit de la rhodamine B à 125gM, soit des MC à 400 p,g/mL en oxyde de fer mélangés à de la rhodamine B à 125 p,M. Ces suspensions sont irradiées à l'aide d'un dosimètre irradiateur faxitron (160 kV, 6,3 mA et sans filtre, 67,5 3042874 37 Gy/min). Les doses d'irradiation sont comprises entre 0 et 1350 Gy. La luminescence, excitée à 550 nm et mesurée à 578 nm, des suspensions contenant la rhodamine B seule ou le surnageant du mélange de rhodamine B et de MC ne varie pas ou diminue lorsque ces suspensions sont irradiées. Par contraste, lorsque la suspension de MCR400 est irradiée, la luminescence du 5 surnageant de cette suspension, excitée à 550 nm et mesurée à 576 nm, augmente fortement de 250 u. a. en absence d'irradiation à 600-950 u. a. en présence d'une irradiation supérieure à 250 Gy. Ces résultats suggèrent la dissociation de la rhodamine B des MCR400 sous l'effet d'une irradiation. Par ailleurs, la longueur d'onde d'émission du surnageant des MCR400 et de la rhodamine B libre en solution reste inchangée à 576 nm, et ce quelle que soit la dose 10 d'irradiation reçue par les MCR400 ou la rhodamine B. Ceci suggère que la rhodamine B libre en solution ou associée aux magnétosomes n'a pas été modifiée sous l'effet de l'irradiation. Nous pouvons conclure de cet exemple que : (i) Il est possible d'établir une relation entre la variation de luminescence et la variation d'irradiation des MCR400 et donc d'utiliser les MCR400 comme sonde d'irradiation. 15 (ii) L'intensité de luminescence du surnageant des MCR400 augmente avec l'augmentation de l'irradiation, un comportement différent de celui de la rhodamine B libre en solution. Cela peut notamment permettre de distinguer entre la présence de rhodamine B libre ou de rhodamine B associée aux magnétosomes. (iii) L'augmentation de luminescence du surnageant des MCR400 avec l'irradiation peut 20 être attribuée à la dissociation de la rhodamine B des MCR400 lorsque ces derniers sont irradiés. (iv) La quantité de rhodamine B dissociée des magnétosomes par irradiation peut être évaluée par des mesures de luminescence. Exemple 5 : Utilisation des BNF-DiI comme sonde de température. Une suspension de DiI de concentration à 5,4 µM et à pH 7 est chauffée à différentes 25 températures comprises entre 20 et 90 °C pendant 30 minutes à l'aide d'un bain chauffant à sec. L'intensité maximale de luminescence du DiI, excité à 530 nm, augmente entre 20 et 60 °C puis diminue entre 60 et 100°C. Lorsqu'une suspension contenant des BNF-DiI mélangée dans l'eau à une concentration de 80 1.1g/mL en oxyde de fer est chauffée à des températures comprises entre 20 et 90 °C à l'aide d'un bain chauffant à sec, le comportement est différent de celui 30 observé avec le DiI seul. En effet, l'intensité maximale de luminescence des BNF-DiI, excités à 530 nm, diminue entre 20 et 60°C puis reste quasi stable entre 60 et 100 °C. Afin de déterminer si la variation de luminescence des BNF-DiI est due à une dissociation du DiI des BNF, l'intensité maximale de luminescence du surnageant des BNF-DiI et des DiI seuls, 3042874 38 excitées à 530 nm, ont été mesurées pour des suspensions contenant les BNF-DiI ou les DiI seuls chauffées à différentes températures comprises entre 20 et 90 °C pendant une période de 0 à 30 minutes. L'intensité de luminescence du surnageant des BNF-DiI n'augmente pas lorsque les BNF-DiI sont chauffés entre 20 et 90 °C pendant une période de 0 à 30 minutes. Sachant 5 que lorsque le DiI est chauffé entre 20 et 90 °C pendant une période de 0 à 30 minutes, son intensité de luminescence ne diminue pas de manière significative, cela suggère que la concentration du DiI dans le surnageant des BNF-DiI n'augmente pas lorsque la température augmente et que le DiI ne se dissocie donc pas des BNF. Nous pouvons conclure de cet exemple que : 10 (i) Il est possible d'établir une relation entre la variation de l'intensité de luminescence et la variation de température des BNF-DiI et donc d'utiliser les BNF-DiI comme sonde de température. (ii) L'intensité de luminescence du surnageant des BNF-DiI n'augmente pas avec l'augmentation de température, ce qui suggère que le DiI ne se dissocie pas des BNF sous l'effet 15 d'une augmentation de température. Dans ce cas, la diminution de la luminescence des BNF- DiI avec l'augmentation de température pourrait s'expliquer par une modification chimique des BNF-DiI. Exemple 6 : Utilisation des MCR400 comme sonde de pH. Des MCR400 sont testés comme sonde de pH in vivo sur des cerveaux de rats. Pour cela, 4 rats 20 sont utilisés. Le rat 1 est un rat sain euthanasié en même temps que le rat 2. Les rats 2 à 4 reçoivent 5 III, d'une suspension contenant 3x103 cellules RG-2, implantés à l'aide d'un casque de stéréotaxie aux coordonnées 2 mm antérieur, 2 mm latéral et 4 mm de profondeur. Le rat 2 ne subit pas de traitement et est euthanasié 18 jours après l'implantation des cellules. Les rats 3 et 4 reçoivent quatorze jours après l'implantation des cellules tumorale à l'endroit de cette 25 implantation 10 gL d'une suspension de MCR400 à une concentration de 668 gg/mL en oxyde de fer. Les rats 3 et 4 sont euthanasiés 2 heures et 4 jours après l'administration des magnétosomes respectivement. Les cerveaux sont ensuite extraits puis découpés en couches de 3 mm d'épaisseur. La luminescence des tranches est ensuite produite à l'aide d'une diode laser pulsée de 40MHz avec une puissance de 1 mW et un rayonnement à 405 nm. La lumière du 30 laser est couplée à une fibre optique de diamètre de 200 gm positionnée à 1,5 mm au-dessus des tranches de cerveau. La lumière émise par le tissu est collectée par une deuxième fibre optique de diamètre 365 ktm située à 600 pm de la première fibre et positionnée 1,5 mm au-dessus des tranches de cerveau. La luminescence est détectée par un spectromètre (B. Leh et 3042874 39 al., J. Biomed. Opt. (2012) 17(10), 108001) permettant de mesurer l'intensité de luminescence des tranches de cerveau en fonction de la longueur d'onde du rayonnement émis. Les deux fibres optiques peuvent être déplacées latéralement à différents endroits des tranches de cerveau pour repérer les zones de luminescence. 5 Pour les différents rats, les spectres de luminescence des zones saines ne contenant pas de MCR400 ont été mesurés, sont très similaires, une bande de luminescence avec un maximum d'intensité a été observée à environ 500 nm. Cette bande serait due à la contribution minoritaire de la luminescence du NADH à 450 nm et à celle dominante des flavoprotéines à 525 nm. A 575 nm, un épaulement est observé qui proviendrait de la luminescence des lipo-pigments 10 appelés aussi lipofucine débris lipidiques. A 625 et 690 nm, la luminescence de la protoporphyrine IX et d'une molécule en dérivant sont observés. Les spectres des zones saines ont été moyennés permettant ainsi de normaliser tous les spectres de luminescence mesurés pour toutes les tranches de cerveau de rat. Pour les différents rats, les spectres de luminescence des zones tumorales ne contenant pas de 15 MCR400 ont également été mesurés, sont très similaires, indiquant la présence de pics similaires à ceux observés pour la zone saine avec de plus faibles intensités. Pour le rat 3 euthanasié deux heures après administration des MCR400, le spectre de luminescence de la zone tumorale ayant reçu les MCR400 indique la présence de deux pics intéressants, l'un à 569 mn qui n'est pas présent dans les spectres des zones tumorales et saines 20 ne contenant pas les MCR400 et l'autre à 576 nm. Nous attribuons ces deux pics à l'émission des MCR400 à 569 nm et à celle de la rhodamine B et des lipo-pigments à 576 nm. Le pic à 576 mn ne peut pas uniquement provenir de la luminescence des lipo-pigments, car son intensité relative de luminescence, 1576/1500 ^' 1, est plus élevée que celle de 1576/1500 "' 0.5 mesurée à partir des spectres de luminescence des zones saines et tumorales ne contenant pas les MCR400, où 25 1576 et 1500 sont les intensités de luminescence mesurées à 576 nm et à 500 nm respectivement. Pour le rat 4 euthanasié quatre jours après administration des MCR400, le spectre de luminescence de la zone tumorale ayant reçu les MCR400 indique la présence du pic provenant de la rhodamine B et des lipo-pigments à 576 nm. Le pic à 569 nm provenant des MCR400 n'est plus présent. Ceci pourrait s'expliquer par la dissociation de la rhodamine B des MCR400 30 suite à l'administration des MCR400 dans le cerveau des rats. Afin d'étudier si cette dissociation est due à une variation de pH, on étudie d'abord si les MCR400 s'internalisent dans des cellules viables, ce qui pourrait résulter en une variation de pH. Des MCR400 et 500 000 cellules MDA-MB-231 sont mises en présence d'une sonde de viabilité cellulaire, la calcéine-AcétoxyMéthylester (Ca) qui n'est pas naturellement 3042874 luminescente et qui luminesce en présence de cellules vivantes. Les cellules sont incubées durant 6 heures soit en présence de Ca soit en présence de Ca et MCR400 où la concentration en oxyde de fer des suspensions de MCR400 est de 31,5 gg/mL. Le cytomètre en flux permet de détecter soit la luminescence de Ca (Signal FL1-H), soit celle de la rhodamine B (signal 5 FL3-H). Le signal FL1-H est faible à 2-3 pour les cellules seules et augmente à - 100 lorsque les cellules sont en présence de Ca indiquant la viabilité des cellules MDA-MB-231 en absence de MCR400. Lorsque les cellules sont incubées en présence de Ca et MCR400, le signal FL1- H est supérieur à - 10 et la majorité des cellules sont donc viables. Quant au signal FL3-H, il indique que 99 % des cellules sont luminescentes en présence de MCR400. Afin d'étudier 10 l'internalisation des MCR400, les MCR400 à une concentration de 100i,tg/mL en oxyde de fer sont mis en présence de cellules U87-Luc et de macrophages dans leur milieu de culture respectif DMEM et RPMI avec 10% de sérum de veau foetal decomplémenté, à 37°C pendant 2 heures. Les cellules U87-Luc ont été lavées cinq fois avec du PBS (phosphate buffer saline) puis fixées, inclus dans la résine et imagées par MET (microscopie électronique à transmission). 15 Les macrophages ont été lavés cinq fois avec du PBS puis imagés par microscopie optique à épi-fluorescence. Dans les deux cas, l'internalisation des MCR400 dans les lysosomes a été observée. Lors de l'internalisation des magnétosomes dans les lysosomes, le pH s'acidifierait à une valeur typiquement comprise entre 3,5 et 5, ce qui pourrait dissocier la rhodamine B des magnétosomes. 20 Une suspension de MCR400 à 400 gg /mL en oxyde de fer et une solution de rhodamine B à 125gM ont été mélangées avec des solutions d'acide chlorhydrique ou avec des solutions d'hydroxyde de sodium à des concentrations variant de 0,1 à 12 M, pour ajuster le pH à des valeurs comprises entre 2 et 12. Les échantillons contenant les MCR400 ainsi traités sont ensuite placés contre un aimant de 0,6 T, pendant 12h à 4°C et le surnageant des suspensions 25 de MCR400 traitées est retiré. L'intensité maximale de luminescence du surnageant des MCR400, excitée à 550 nm, diminue de 140 u. a. à pH 2 à 20 u. a. à pH 12. Par contre, l'intensité maximale de luminescence de la rhodamine B seule, excitée à 550 nm, augmente de 440 u. a. à 580 u. a. Cette différence de comportement suggère que la rhodamine B associée aux MCR400 subit lors d'une variation de pH une transformation telle qu'une dissociation ou modification 30 chimique qui est différente de celle de la rhodamine B. Par ailleurs, la longueur d'onde d'émission des MCR400 est comprise entre 568 nm et 576 nm pour pH > 4, des valeurs plus faibles que les longueurs d'onde d'émission de la rhodamine B seule et du surnageant des MCR400, comprises entre 577 nm et 580 nm pour pH >4. En revanche, pour 2 4 et par la dissociation de la rhodamine B des magnétosomes pour pH REVENDICATIONS1. Utilisation, notamment in vitro, d'une particule comprenant : au moins une nanoparticule d'oxyde de fer ferrimagnétique associée à au moins un composé, dans laquelle le composé se dissocie de la nanoparticule d'oxyde de fer et/ou se modifie chimiquement suite à une perturbation physico-chimique exercée sur la particule, à titre de sonde. 2. Utilisation selon la revendication 1, dans laquelle la nanoparticule d'oxyde de fer ferrimagnétique est synthétisée par une bactérie magnétotactique et ne comprend pas de matière carbonée provenant de la bactérie. 3. Utilisation selon la revendication 1 ou 2, dans laquelle le composé est associé à la nanoparticule d'oxyde de fer par des liaisons faibles ou fortes. 4. Utilisation selon l'une quelconque des revendications 1 à 3, dans laquelle le composé est une substance luminescente. 5. Utilisation selon la revendication 4, dans laquelle l'intensité de luminescence de la 15 substance luminescente associée à la nanoparticule d'oxyde de fer est atténuée par la nanoparticule d'oxyde de fer par rapport à l'intensité de luminescence de la substance luminescente seule. 6. Utilisation selon la revendication 4 ou 5, dans laquelle la dissociation de la substance luminescente de la nanoparticule d'oxyde de fer et/ou la modification chimique de cette 20 substance est liée à une variation de luminescence de la substance luminescente. 7. Utilisation selon l'une quelconque des revendications 4 à 6, dans laquelle la variation de luminescence de la substance luminescente associée à la nanoparticule d'oxyde de fer est différente de celle de la substance luminescente seule. 8. Utilisation selon l'une quelconque des revendications 4 à 7, dans laquelle la substance 25 luminescente est un luminophore, un chromophore ou un fluorophore. 9. Utilisation selon l'une quelconque des revendications 4 à 8, dans laquelle la substance luminescente possède au moins une fonction chimique sélectionnée dans le groupe constitué des fonctions acide carboxylique, phosphorique, sulfonique, ester, amide, cétone, alcool, phénol, thiol, amine, éther, sulfure, anhydride d'acide, halogénure d'acyle, amidine, nitrile, 30 hydropéroxyde, imine, aldéhyde, peroxyde, et d'un dérivé acide, basique, oxydé, réduit, neutre, ou chargé positivement ou négativement de ces fonctions. 10. Utilisation selon l'une quelconque des revendications 1 à 9, dans laquelle la perturbation physico-chimique est exercée sur la particule par un rayonnement. 3042874 2 11. Utilisation selon l'une quelconque des revendications 1 à 10, dans laquelle la perturbation physico-chimique exercée sur la particule est due à une variation de l'environnement de la particule. 12. Procédé in vitro de détection de variation de luminescence, comprenant une étape de 5 détection de variation de luminescence de la particule telle que définie dans l'une des revendications 1 à 11. 13. Dispositif comprenant : la particule telle que définie dans l'une des revendications 1 à 11, dans laquelle le composé est une substance luminescente, et 10 un système de détection d'une variation de luminescence. 14. Composition diagnostique, comprenant au moins une particule telle que définie dans l'une des revendications 1 à 11. 15. Composition diagnostique selon la revendication 14, dans laquelle le composé est une substance luminescente. 16. Dispositif médical comprenant au moins une particule telle que définie dans l'une des revendications 1 à 11, dans laquelle le composé est un composé pharmaceutique. 17. Particule comprenant : au moins une nanoparticule d'oxyde de fer ferrimagnétique associée à au moins un composé, dans laquelle le composé se dissocie de la nanoparticule d'oxyde de fer et/ou se modifie 20 chimiquement suite à une perturbation physico-chimique exercée sur la particule et la nanoparticule d'oxyde de fer est synthétisée par une bactérie magnétotactique et ne comprend pas de matière carbonée provenant de la bactérie.